(57)【要約】　　　（修正有）【課題】耐熱性が高く、とくに溶媒に溶かした形で製膜が可能なアモルファス（非晶性）の新規なポリフェノール誘導体、その製造方法、それよりなる正孔輸送材料及び／または発光材料、それを用いた有機エレクトロルミネッセンス素子の提供。【解決手段】一般式（１）で表されるポリフェノール誘導体とその製造方法。2004083444.tif 000075具体的には、下記構造の化合物とその製造方法が例示される。2004083444.tif 000076【選択図】　　　　なし【特許請求の範囲】
【請求項１】
下記一般式（１）
【化１】
2004083444.tif 000059
｛式中、Ｑは、
【化２】
2004083444.tif 000060
であり、Ｒ１、Ｒ１８およびＲ１９は、水素、アルキル基、ハロゲン化アルキル基、置換基としてアルキル基を有することがあるシクロアルキル基、核に置換基としてハロゲン、アルキル基またはアルコキシ基よりなる群から選ばれた少なくとも１つの基を有することもあるアラルキル基、置換基としてハロゲン、アルキル基またはアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６およびＲ１７は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基であり、
Ｍは、下記一般式
【化３】
2004083444.tif 000061
〔式中、Ａｒ１は、無置換もしくは置換基としてハロゲン、アルキル基、シクロアルキル基、アラルキル基、アルコキシ基およびアリール基よりなる群から選ばれた少なくとも１つの基を有することもあるアリーレン基であり、Ａｒ２およびＡｒ３は、無置換もしくは置換基としてハロゲン、アルキル基、シクロアルキル基、アラルキル基、アルコキシ基およびアミノ基よりなる群から選ばれた少なくとも１つの基を有することもあるアリール基からそれぞれ独立に選ばれた基であり、またＡｒ２とＡｒ３が結合している窒素原子と共に含窒素複素環を形成していてもよい基である。〕
で示される基であるが、一般式（１）中に含まれている３つのＭはすべて同一であってもよいし、２つが同一で他の１つが異なっていてもよいし、すべてが異なっていてもよい。｝
で示されることを特徴とするポリフェノール誘導体。
【請求項２】
前記Ｒ１、Ｒ１８およびＲ１９がメチル基、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６およびＲ１７が水素である請求項１記載のポリフェノール誘導体。
【請求項３】
前記Ａｒ１が、それぞれの核の置換基としてハロゲン、アルキル基、シクロアルキル基、アラルキル基、アルコキシ基またはアラルキル基を有することもあるフェニレン基、ナフタレンジイル基、ビフェニルジイル基およびフルオレンジイル基よりなる群から選ばれた基である請求項１記載のポリフェノール誘導体。
【請求項４】
前記Ａｒ２およびＡｒ３の少なくとも１つが、核に置換基としてハロゲン、アルキル基、アルコキシ基、アラルキル基およびアミノ基よりなる群から選ばれた少なくとも１つの基を有することもあるフルオレニル基である請求項１記載のポリフェノール誘導体。
【請求項５】
下記一般式（３）
【化４】
2004083444.tif 000062
｛〔式中、Ｑは、
【化５】
2004083444.tif 000063
であり、Ｒ１、Ｒ１８およびＲ１９は、水素、アルキル基、ハロゲン化アルキル基、置換基としてアルキル基を有することがあるシクロアルキル基、核に置換基としてハロゲン、アルキル基またはアルコキシ基よりなる群から選ばれた少なくとも１つの基を有することもあるアラルキル基、置換基としてハロゲン、アルキル基またはアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６およびＲ１７は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基である。〕
で示されるヒドロキシアリール基を有するポリフェノールと下記一般式（４）
【化６】
2004083444.tif 000064
｛式中、Ｍは、下記一般式（２）
【化７】
2004083444.tif 000065
〔式中、Ａｒ１は、無置換もしくは置換基としてハロゲン、アルキル基、シクロアルキル基、アラルキル基、アルコキシ基およびアリール基よりなる群から選ばれた少なくとも１つの基を有することもあるアリーレン基であり、Ａｒ２およびＡｒ３は、無置換もしくは置換基としてハロゲン、アルキル基、シクロアルキル基、アラルキル基、アルコキシ基およびアミノ基よりなる群から選ばれた少なくとも１つの基を有することもあるアリール基からそれぞれ独立に選ばれた基であり、またＡｒ２とＡｒ３が結合している窒素原子と共に含窒素複素環を形成していてもよい基である。〕｝
よりなる群からそれぞれ独立して選ばれた基で示されるアルコールとを反応させることを特徴とする下記一般式（１）
【化８】
2004083444.tif 000066
｛式中、Ｑは、
【化９】
2004083444.tif 000067
であり、Ｒ１、Ｒ１８およびＲ１９は、水素、アルキル基、ハロゲン化アルキル基、置換基としてアルキル基を有することがあるシクロアルキル基、核に置換基としてハロゲン、アルキル基またはアルコキシ基よりなる群から選ばれた少なくとも１つの基を有することもあるアラルキル基、置換基としてハロゲン、アルキル基またはアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６およびＲ１７は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基であり、
式中、Ｍは、下記一般式（２）
【化１０】
2004083444.tif 000068
〔式中、Ａｒ１は、無置換もしくは置換基としてハロゲン、アルキル基、シクロアルキル基、アラルキル基、アルコキシ基およびアリール基よりなる群から選ばれた少なくとも１つの基を有することもあるアリーレン基であり、Ａｒ２およびＡｒ３は、無置換もしくは置換基としてハロゲン、アルキル基、シクロアルキル基、アラルキル基、アルコキシ基およびアミノ基よりなる群から選ばれた少なくとも１つの基を有することもあるアリール基からそれぞれ独立に選ばれた基であり、またはＡｒ２とＡｒ３が結合している窒素原子と共に含窒素複素環を形成していてもよい基である。〕
で示される基であるが、一般式（１）中に含まれている３つのＭはすべて同一であってもよいし、２つが同一で他の１つが異なっていてもよいし、すべてが異なっていてもよい。｝
で示されることを特徴とするポリフェノール誘導体の製造方法。
【請求項６】
下記一般式（５）
【化１１】
2004083444.tif 000069
｛〔式中、Ｑは、
【化１２】
2004083444.tif 000070
であり、Ｒ１、Ｒ１８およびＲ１９は、水素、アルキル基、ハロゲン化アルキル基、置換基としてアルキル基を有することがあるシクロアルキル基、核に置換基としてハロゲン、アルキル基またはアルコキシ基よりなる群から選ばれた少なくとも１つの基を有することもあるアラルキル基、置換基としてハロゲン、アルキル基またはアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６およびＲ１７は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基であり、Ａｒ１は、無置換もしくは置換基としてハロゲン、アルキル基、シクロアルキル基、アラルキル基、アルコキシ基およびアリール基よりなる群から選ばれた少なくとも１つの基を有することもあるアリーレン基、Ｘはハロゲンである。〕
で示されるハロゲン化アリールメチレンオキシ基を有するポリフェノール誘導体と下記一般式（６）
【化１３】
2004083444.tif 000071
〔式中、Ａｒ２およびＡｒ３は、無置換もしくは置換基としてハロゲン、アルキル基、シクロアルキル基、アラルキル基、アルコキシ基およびアミノ基よりなる群から選ばれた少なくとも１つの基を有することもあるアリール基からそれぞれ独立に選ばれた基であり、またＡｒ２とＡｒ３が結合している窒素原子と共に含窒素複素環を形成していてもよい基である。〕
で示されるアミンとを反応させることを特徴とする下記一般式（１）
【化１４】
2004083444.tif 000072
｛式中、Ｑは、
【化１５】
2004083444.tif 000073
であり、Ｒ１、Ｒ１８およびＲ１９は、水素、アルキル基、ハロゲン化アルキル基、置換基としてアルキル基を有することがあるシクロアルキル基、核に置換基としてハロゲン、アルキル基またはアルコキシ基よりなる群から選ばれた少なくとも１つの基を有することもあるアラルキル基、置換基としてハロゲン、アルキル基またはアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６およびＲ１７は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基であり、
式中、Ｍは、下記一般式（２）
【化１６】
2004083444.tif 000074
〔式中、Ａｒ１は、無置換もしくは置換基としてハロゲン、アルキル基、シクロアルキル基、アラルキル基、アルコキシ基およびアリール基よりなる群から選ばれた少なくとも１つの基を有することもあるアリーレン基であり、Ａｒ２およびＡｒ３は、無置換もしくは置換基としてハロゲン、アルキル基、シクロアルキル基、アラルキル基、アルコキシ基およびアミノ基よりなる群から選ばれた少なくとも１つの基を有することもあるアリール基からそれぞれ独立に選ばれた基であり、またＡｒ２とＡｒ３が結合している窒素原子と共に含窒素複素環を形成していてもよい基である。〕
で示される基であるが、一般式（１）中に含まれている３つのＭはすべて同一であってもよいし、２つが同一で他の１つが異なってなっていてもよいし、すべてが異なっていてもよい。｝
で示されることを特徴とするポリフェノール誘導体の製造方法。
【請求項７】
請求項１〜４いずれか記載のポリフェノール誘導体よりなる正孔輸送材料。
【請求項８】
請求項１〜４いずれか記載のポリフェノール誘導体よりなる発光材料。
【請求項９】
一対の電極間に有機化合物層が挟持された有機エレクトロルミネッセンス素子において、該有機化合物層に請求項１〜４いずれか記載のポリフェノール誘導体を含有するものである有機エレクトロルミネッセンス素子。
【請求項１０】
前記有機化合物層が、正孔輸送層および／または発光層である請求項９に記載の有機エレクトロルミネッセンス素子。
【請求項１１】
一対の電極間に有機化合物層が挟持された有機エレクトロルミネッセンス素子において、該有機化合物層に請求項１〜４いずれか記載のポリフェノール誘導体と発光材料とを含有するものであることを特徴とする有機エレクトロルミネッセンス素子。
【発明の詳細な説明】
【０００１】
【発明の属する技術分野】
本発明は、正孔輸送材料および／または発光材料として有用な新規化合物と、これを用いた有機エレクトロルミネッセンス素子に関する。
【０００２】
【従来の技術】
従来正孔輸送材料を成膜するに当たっては、分子量がほぼ１３００以下の低分子量化合物よりなる正孔輸送材料を蒸着させたり、プラスチック状の高分子化合物（分子量５０００以上）よりなる正孔輸送材料を溶剤に溶解して塗布する手段が採用されていた。いいかえれば、プラスチック状の高分子系正孔輸送材料に限り、溶液塗布法が適用できたが、それ以外の場合には、蒸着による成膜方法しかないと考えられていた。蒸着手段は系を減圧に保つ必要があるため、連続方式が採用できず、バッチ方式によるしかないため、成膜方法としては非能率的なものであり、コスト高は避けられなかった。
【０００３】
特開平６−３１２９８２号公報には、下記一般式
【化１７】
2004083444.tif 000002
〔式中、Ｘは酸素又は窒素を示しＲａ（ａは１〜４の整数を示す。）、Ｒｂ
（ｂは１〜４の整数を示す。）、Ｒｃ（ｃは１〜４の整数を示す。）、Ｒｄ（ｄは１〜４の整数を示す。）、Ｒｅ（ｅは１〜４の整数を示す。）及びＲｆ（ｆは１〜４の整数を示す。）は、それぞれ独立に水素、アルキル基、ア
リール基又はアラルキル基を示すが、好ましくはすべてが水素である。〕
で表わされるヘテロ環基を有するフェニル基置換ベンゼン誘導体（分子量は８００〜９００）が開示されており、従来の光・電子機能を有する低分子量有機化合物がそれ自体では薄膜形成能をもたず、バインダー樹脂の助けをかりなければ薄膜化不能であったのに対して、この化合物は、バインダー樹脂を用いることなく、薄膜化することができ、正孔輸送材料として使用できる旨記載されているが、この化合物の薄膜化手段はやはり真空蒸着法によるものであることが明記されており、この化合物も蒸着法の欠点から逃れることのできないものである。
【０００４】
一方、１９８４年、京都で開催された第１回国際高分子会議で米国のＤ．Ａ．Ｔｏｍａｌｉａらによりデンドリマーという新しいタイプの高分子が提案された。デンドリマー（ｄｅｎｄｒｉｍｅｒ）とは、「樹木」の意を表す「ｄｅｎｄｒ−」を語源としており、中心のコア（核）から規則的に枝分かれした高分子のことである。このデンドリマーの分野において、エレクトロルミネッセンスに用いることができるものが、Ａ．Ｗ．ＦｒｅｅｍａｎとＪ．Ｍ．Ｊ．ＦｒｅｃｈｅｔによりＡＣＳ　Ｐｏｌｙｍｅｒ　Ｐｒｅｐｒｉｎｔ　Ｖｏｌ．４０．Ｎｏ．２、第１２４６〜１２４７頁（１９９９）において発表されている。
このデンドリマーは、下記の構造式
【化１８】
2004083444.tif 000003
で示される化合物であるフェノールよりなる中心骨格にデンドロンが２つの層をなしてとり巻き、さらにその外層に特定のアミノトリフェノール構造体が結合しており、かつフェノールよりなる中心骨格の１つの結合手に〔化１８〕の１の構造式化合物には、下記式
【化１９】
2004083444.tif 000004
で示される基が、また〔化１８〕の２の構造式化合物には、下記式
【化２０】
2004083444.tif 000005
で示される基が、それぞれ結合した構造のものであり、これらの化合物を製造するためには、何工程もの反応を繰り返されなければならず、学問的にはともかく実用性に欠ける化合物であるうえ、その分子量は５７００前後に達する高分子化合物である。
【０００５】
正孔輸送材料として広く知られている米国特許５，０６１，５６９記載の下記式
【化２１】
2004083444.tif 000006
で示されるα−ＮＰＤは、「有機ＥＬ素子とその工業化最前線」２２２頁、（１９９８年１１月、エヌ・ティー・エス発行）において、ガラス転移温度が９６℃、融点が２７７℃であるとされている。このことは、α−ＮＰＤのアモルファス性（非晶性）が不十分であることを示しており、これを用いた有機エレクトロルミネッセンス素子は、高温駆動において耐熱性と発光寿命の面からは十分な耐久性があるものとは言えない。このため、「有機ＥＬ材料とディスプレイ」１０６頁、１１７頁、１３１頁（２００１年２月、シーエムシー発行）に記載されているように、分子構造をスターバースト化したり、多量化して耐熱性とアモルファス性（非晶性）を向上させた化合物の開発がなされてきている。
【０００６】
フルオレニルアミノ基またはビス−フルオレニルアミノ基を有する正孔輸送材料は、Ｐｏｌｙｍｅｒ　ｐｒｅｐｒｉｎｔｓ，Ｊａｐａｎ　Ｖｏｌ．５０，Ｎｏ．４，６６２（２００１）において、たとえば下記式
【化２２】
2004083444.tif 000007
で示されるＰＦＦＡやＦＦＤがアモルファス分子材料であり、それぞれ高いガラス転移温度（１３５℃、１６５℃）を有する正孔輸送材料として報告されている。また、同一の口頭発表では、いずれも融点があり、ＦＦＤは結晶融点（３４５℃）を有すると発表されており、完全なアモルファス材料とは言い難い。
【０００７】
また、正孔輸送材料として、特開平２００１−３９９３３号公報、特開平２００１−３９９３４号公報、特開平２００１−６４２４１号公報において、フルオレニルアミノ基またはビス−フルオレニル基を有し、それぞれガラス転移温度が１２８〜１７９℃、８７℃〜１２５℃、９５〜１３５℃の範囲にある低分子化合物が例示されているが、アモルファス材料であることは明記されていない。成膜の方式としては蒸着法が用いられることが記載されている。
【０００８】
陽極と陰極の一対の電極間に、例えば正孔輸送層、発光層、電子輸送層が挟持された有機エレクトロルミネッセンス素子において、高い発光効率、輝度を上げるには各層における電荷の輸送特性の向上ばかりでなく、電極からの電荷の注入効率上げることが重要である。また、通電により発生するジュール熱による有機層の再結晶化、凝集の促進による素子劣化を防ぎ、発光輝度や発光寿命などの良好な特性を有する有機エレクトロルミネッセンス素子を得るために、ガラス転移温度が高く、結晶融点がない完全なアモルファス材料を選択する必要がある。
【０００９】
【発明が解決しようとする課題】
本発明の目的は、分子中に置換もしくは無置換のアリールアミノ基を有する化合物であり、好ましくは置換もしくは無置換のフルオレニルアミノ基、さらに好ましくは置換もしくは無置換のビス−フルオレニルアミノ基を有する化合物であり、分子量の下限は１０００以上好ましくは１４００以上、上限は５０００以下、好ましくは３０００以下、とくに好ましくは２５００以下であって、耐熱性が高く、とくに溶媒に溶かした形で成膜が可能なアモルファス（非晶性）の新規なポリフェノール誘導体、その製造方法、それよりなる正孔輸送材料および／または発光材料、それを用いた有機エレクトロルミネッセンス素子を提供する点にある。
【００１０】
【課題を解決するための手段】
本発明の第１は、下記一般式（１）
【化２３】
2004083444.tif 000008
｛式中、Ｑは、
【化２４】
2004083444.tif 000009
であり、Ｒ１、Ｒ１８およびＲ１９は、水素、アルキル基、ハロゲン化アルキル基、置換基としてアルキル基を有することがあるシクロアルキル基、核に置換基としてハロゲン、アルキル基またはアルコキシ基よりなる群から選ばれた少なくとも１つの基を有することもあるアラルキル基、置換基としてハロゲン、アルキル基またはアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６およびＲ１７は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基であり、
Ｍは、下記一般式
【化２５】
2004083444.tif 000010
〔式中、Ａｒ１は、無置換もしくは置換基としてハロゲン、アルキル基、シクロアルキル基、アラルキル基、アルコキシ基およびアリール基よりなる群から選ばれた少なくとも１つの基を有することもあるアリーレン基であり、Ａｒ２およびＡｒ３は、無置換もしくは置換基としてハロゲン、アルキル基、シクロアルキル基、アラルキル基、アルコキシ基およびアミノ基よりなる群から選ばれた少なくとも１つの基を有することもあるアリール基からそれぞれ独立に選ばれた基であり、またＡｒ２とＡｒ３が結合している窒素原子と共に含窒素複素環を形成していてもよい基である。〕
で示される基であるが、一般式（１）中に含まれている３つのＭはすべて同一であってもよいし、２つが同一で他の１つが異なっていてもよいし、すべてが異なっていてもよい。｝
で示されることを特徴とするポリフェノール誘導体に関する。
本発明の第２は、前記Ｒ１、Ｒ１８およびＲ１９がメチル基、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６およびＲ１７が水素である請求項１記載のポリフェノール誘導体に関する。
本発明の第３は、前記Ａｒ１が、それぞれの核の置換基としてハロゲン、アルキル基、シクロアルキル基、アラルキル基、アルコキシ基またはアリール基を有することもあるフェニレン基、ナフタレンジイル基、ビフェニルジイル基およびフルオレンジイル基よりなる群から選ばれた基である請求項１記載のポリフェノール誘導体に関する。
本発明の第４は、前記Ａｒ２およびＡｒ３の少なくとも１つが、核に置換基としてハロゲン、アルキル基、アルコキシ基、アリール基およびアミノ基よりなる群から選ばれた少なくとも１つの基を有することもあるフルオレニル基である請求項１記載のポリフェノール誘導体に関する。
本発明の第５は、下記一般式（３）
【化２６】
2004083444.tif 000011
｛〔式中、Ｑは、
【化２７】
2004083444.tif 000012
であり、Ｒ１、Ｒ１８およびＲ１９は、水素、アルキル基、ハロゲン化アルキル基、置換基としてアルキル基を有することがあるシクロアルキル基、核に置換基としてハロゲン、アルキル基またはアルコキシ基よりなる群から選ばれた少なくとも１つの基を有することもあるアラルキル基、置換基としてハロゲン、アルキル基またはアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６およびＲ１７は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基である。〕
で示されるヒドロキシアリール基を有するポリフェノールと下記一般式（４）
【化２８】
2004083444.tif 000013
｛式中、Ｍは、下記一般式（２）
【化２９】
2004083444.tif 000014
〔式中、Ａｒ１は、無置換もしくは置換基としてハロゲン、アルキル基、シクロアルキル基、アラルキル基、アルコキシ基およびアリール基よりなる群から選ばれた少なくとも１つの基を有することもあるアリーレン基であり、Ａｒ２およびＡｒ３は、無置換もしくは置換基としてハロゲン、アルキル基、シクロアルキル基、アラルキル基、アルコキシ基およびアミノ基よりなる群から選ばれた少なくとも１つの基を有することもあるアリール基からそれぞれ独立に選ばれた基であり、またＡｒ２とＡｒ３が結合している窒素原子と共に含窒素複素環を形成していてもよい基である。〕｝
よりなる群からそれぞれ独立して選ばれた基で示されるアルコールとを反応させることを特徴とする下記一般式（１）
【化３０】
2004083444.tif 000015
｛式中、Ｑは、
【化３１】
2004083444.tif 000016
であり、Ｒ１、Ｒ１８およびＲ１９は、水素、アルキル基、ハロゲン化アルキル基、置換基としてアルキル基を有することがあるシクロアルキル基、核に置換基としてハロゲン、アルキル基またはアルコキシ基よりなる群から選ばれた少なくとも１つの基を有することもあるアラルキル基、置換基としてハロゲン、アルキル基またはアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６およびＲ１７は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基であり、
式中、Ｍは、下記一般式（２）
【化３２】
2004083444.tif 000017
〔式中、Ａｒ１は、無置換もしくは置換基としてハロゲン、アルキル基、シクロアルキル基、アラルキル基、アルコキシ基およびアリール基よりなる群から選ばれた少なくとも１つの基を有することもあるアリーレン基であり、Ａｒ２およびＡｒ３は、無置換もしくは置換基としてハロゲン、アルキル基、シクロアルキル基、アラルキル基、アルコキシ基およびアミノ基よりなる群から選ばれた少なくとも１つの基を有することもあるアリール基からそれぞれ独立に選ばれた基であり、またはＡｒ２とＡｒ３が結合している窒素原子と共に含窒素複素環を形成していてもよい基である。〕
で示される基であるが、一般式（１）中に含まれている３つのＭはすべて同一であってもよいし、２つが同一で他の１つが異なっていてもよいし、すべてが異なっていてもよい。｝
で示されることを特徴とするポリフェノール誘導体の製造方法に関する。
本発明の第６は、下記一般式（５）
【化３３】
2004083444.tif 000018
｛（式中、Ｑは、
【化３４】
2004083444.tif 000019
であり、Ｒ１、Ｒ１８およびＲ１９は、水素、アルキル基、ハロゲン化アルキル基、置換基としてアルキル基を有することがあるシクロアルキル基、核に置換基としてハロゲン、アルキル基またはアルコキシ基よりなる群から選ばれた少なくとも１つの基を有することもあるアラルキル基、置換基としてハロゲン、アルキル基またはアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６およびＲ１７は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基であり、Ａｒ１は、無置換もしくは置換基としてハロゲン、アルキル基、シクロアルキル基、アラルキル基、アルコキシ基およびアリール基よりなる群から選ばれた少なくとも１つの基を有することもあるアリーレン基、Ｘはハロゲンである。）
で示されるハロゲン化アリールメチレンオキシ基を有するポリフェノール誘導体と下記一般式（６）
【化３５】
2004083444.tif 000020
〔式中、Ａｒ２およびＡｒ３は無置換もしくは置換基としてハロゲン、アルキル基、シクロアルキル基、アラルキル基、アルコキシ基およびアミノ基よりなる群から選ばれた少なくとも１つの基を有することもあるアリール基からそれぞれ独立に選ばれた基であり、またＡｒ２とＡｒ３が結合している窒素原子と共に含窒素複素環を形成していてもよい基である。〕
で示されるアミンとを反応させることを特徴とする下記一般式（１）
【化３６】
2004083444.tif 000021
｛式中、Ｑは、
【化３７】
2004083444.tif 000022
であり、Ｒ１、Ｒ１８およびＲ１９は、水素、アルキル基、ハロゲン化アルキル基、置換基としてアルキル基を有することがあるシクロアルキル基、核に置換基としてハロゲン、アルキル基またはアルコキシ基よりなる群から選ばれた少なくとも１つの基を有することもあるアラルキル基、置換基としてハロゲン、アルキル基またはアルコキシ基よりなる群から選ばれた少なくとも１つの基を有することもあるアリール基よりなる群からそれぞれ独立して選ばれた基であり、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６およびＲ１７は、水素、ハロゲン、アルキル基、ハロゲン化アルキル基、アルコキシ基、置換基としてアルキル基を有することもあるシクロアルキル基、核に置換基としてハロゲン、アルキル基およびアルコキシ基よりなる群から選ばれた少なくとも１つの基を有することもあるアラルキル基、置換基としてハロゲン、アルキル基およびアルコキシ基よりなる群から選ばれた少なくとも１つの基を有することもあるアリール基、置換基としてアルキル基を有することもあるシクロアルキルオキシ基、置換基としてハロゲン、アルキル基、シクロアルキル基およびアルコキシ基よりなる群から選ばれた少なくとも１つの基を有することもあるアリールオキシ基、置換基としてハロゲン、アルキル基、シクロアルキル基およびアルコキシ基よりなる群から選ばれた少なくとも１つの基を有することもあるアルケニル基よりなる群からそれぞれ独立して選ばれた基であり、
式中、Ｍは、下記一般式（２）
【化３８】
2004083444.tif 000023
〔式中、Ａｒ１は、無置換もしくは置換基としてハロゲン、アルキル基、シクロアルキル基、アラルキル基、アルコキシ基およびアリール基よりなる群から選ばれた少なくとも１つの基を有することもあるアリーレン基であり、Ａｒ２およびＡｒ３は、無置換もしくは置換基としてハロゲン、アルキル基、シクロアルキル基、アラルキル基、アルコキシ基およびアミノ基よりなる群から選ばれた少なくとも１つの基を有することもあるアリール基からそれぞれ独立して選ばれた基であり、またＡｒ２とＡｒ３が結合している窒素原子と共に含窒素複素環を形成していてもよい基である。〕
で示される基であるが、一般式（１）中に含まれている３つのＭはすべて同一であってもよいし、２つが同一で他の１つが異なっていてもよいし、すべてが異なっていてもよい。｝
で示されることを特徴とするポリフェノール誘導体の製造方法に関する。
本発明の第７は、請求項１〜４いずれか記載のポリフェノール誘導体よりなる正孔輸送材料に関する。
本発明の第８は、請求項１〜４いずれか記載のポリフェノール誘導体よりなる発光材料に関する。
本発明の第９は、一対の電極間に有機化合物層が挟持された有機エレクトロルミネッセンス素子において、該有機化合物層に請求項１〜４いずれか記載のポリフェノール誘導体を含有するものである有機エレクトロルミネッセンス素子に関する。
本発明の第１０は、前記有機化合物層が、正孔輸送層および／または発光層である請求項９に記載の有機エレクトロルミネッセンス素子に関する。
本発明の第１１は、一対の電極間に有機化合物層が挟持された有機エレクトロルミネッセンス素子において、該有機化合物層に請求項１〜４いずれか記載のポリフェノール誘導体と発光材料とを含有するものであることを特徴とする有機エレクトロルミネッセンス素子に関する。
【００１１】
本発明の有機エレクトロルミネッセンス素子に使用する一般式（１）の化合物のポリフェノール誘導体は、アリールアミノ基、好ましくはフルオレニルアミノ基、さらに好ましくはビス−フルオレニルアミノ基により、高い耐熱性と高い正孔輸送能力を発揮することができる。さらに、これらのアミノ基がアリールメチレンオキシ基によりポリフェノール骨格に結合されており、高いガラス転移温度を有しながら、完全なアモルファス（非晶性）材料となるため、結晶化や凝集による素子劣化が抑制され、発光輝度や発光寿命などの良好な特性を有する有機エレクトロルミネッセンス素子を得ることができる。
【００１２】
一般式（１）の化合物を合成する第一の方法として、一般式（３）に示すポリフェノールと一般式（４）に示すアルコールとを反応させることにより製造することができる。このエーテル化反応は、Ｊ．Ｃｈｅｍ．Ｓｏｃ．Ｐｅｒｋｉｎ　Ｔｒａｎｓ．，１，１４６１（１９７５）に記載の低分子化合物の合成方法を参考にした。すなわち、反応成分を溶媒に溶かし、さらにこの溶液にトリフェニルホスフィンおよびアゾジカルボン酸ジエチルエステルなどを縮合剤として加えて反応を行なうことが好ましい。
【００１３】
さらに、反応に用いるアルコールの種類によっては、上記第一の方法では反応しないため、第二の方法として一般式（５）に示したハロゲン化ポリフェノール誘導体と一般式（６）に示したアミンとを反応させることにより製造することができる。このアミノ化反応は、Ｊ．Ｏｒｇ．Ｃｈｅｍ．，Ｖｏｌ．６４，５５７５（１９９９）およびＪ．Ｏｒｇ．Ｃｈｅｍ．，Ｖｏｌ．６５，１１５８（２０００）に記載の低分子化合物の合成方法を参考にした。すなわち、反応成分を溶媒に溶かし、さらに、この溶液にトリス（ジベンジリデンアセトン）パラジウム、ｔｅｒｔ−ブトキシナトリウムおよびトリ−ｔｅｒｔ−ブチルホスフィンなどを触媒として加えてアミノ化反応を行なうことが好ましい。
【００１４】
本発明の反応の第一の方法に用いる縮合剤は前記化合物に限定されるものではなく、トリフェニルホスフィンの代わりに、トリス（４−メトキシフェニル）ホスフィン、トリス（２−メトキシフェニル）ホスフィン、トリス（２−メチルフェニル）ホスフィン、トリス（３−メチルフェニル）ホスフィン、トリス（４−メチルフェニル）ホスフィンなどを用いることができる。また、アゾジカルボン酸ジエチルエステルの代わりに、アゾジカルボン酸ジベンジルエステル、アゾジカルボン酸ジイソプロピルエステル、アゾジカルボン酸ジメチルエステル、アゾジカルボン酸ジメチルエステルなどを用いることができる。
【００１５】
本発明の反応の第二の方法に用いるアミノ化反応の触媒は前記化合物に限定されるものではなく、トリス（ジベンジリデンアセトン）パラジウムの代わりに、酢酸パラジウム（ＩＩ）を用いることができる。また、ｔｅｒｔ−ブトキシナトリウムの代わりに、ｎ−ブトキシナトリウム，イソブトキシナトリウム，ｔｅｒｔ−ブトキシカリウム、ｎ−ブトキシカリウム，イソブトキシカリウム，炭酸セシウム、りん酸三カリウムなどを用いることができる。さらに、トリ−ｔｅｒｔ−ブチルホスフィンの代わりに、ビフェニリル−２−イル−ジ−ｔｅｒｔ−ブチルホスフィン、ビフェニリル−２−イル−ジシクロヘキシルホスフィン、２′−ジメチルアミノ−ビフェニリル−２−イル−ジシクロヘキシルホスフィン、２′−ジメチルアミノ−２−ビフェニリル−ジシクロヘキシルホスフィン、トリ−ｎ−ブチルホスフィンなどを用いることができる。
【００１６】
本発明の反応に用いる溶媒には、１，２−ジメトキシエタン、１，２−ジエトキシエタン、１，２−ジプロポキシエタン、テトラヒドロフラン、ジオキサン、ジブチルエーテル、ジイソブチルエーテル、エチルブチルエーテル、ジアミルエーテル、ジイソアミルエーテル、トルエン、キシレン、テトラリン、シクロヘキサン、メチルシクロヘキサンなどを用いることができる。
【００１７】
一般式（１）、（３）、（５）における置換基Ｒ１〜Ｒ１９は、下記に具体例として挙げた置換基の中からそれぞれ独立に各請求項記載の条件を満足するものを選ぶことができる。
アルキル基の具体例としては、メチル基、エチル基、ｎ−プロピル基、イソプロピル基、ｎ−ブチル基、イソブチル基、ｔｅｒｔ−ブチル基、ｓｅｃ−ブチル基、１−メチル−ブチル基、１−エチル−ブチル基、ｎ−ペンチル基、イソペンチル基、ネオペンチル基、ｔｅｒｔ−ペンチル基、ｎ−ヘキシル基、１−メチルペンチル基、２−メチルペンチル基、４−メチル−２−ペンチル基、３，３−ジメチルブチル基、２−エチルブチル基、ｎ−ヘプチル基、１−メチルヘキシル基、シクロペンチルメチル基、シクロヘキシルメチル基、３−メチルシクロヘキシルメチル基、ｎ−オクチル基、ｔｅｒｔ−オクチル基、１−メチルヘプチル基、２−エチルヘキシル基、２−プロピルペンチル基、ｎ−ノニル基、２，２−ジメチルヘプチル基、１−エチル−プロピル基、１，１−ジメチル−プロピル基、イソヘキシル基、２−メチルペンチル基、４−メチルヘキシル基、５−メチルヘキシル基などがある。
ハロゲン化アルキル基の具体例としては、フルオロメチル基、ジフルオロメチル基、トリフルオロメチル基、２−フルオロエチル基、２−ジフルオロエチル基、２−トリフルオロエチル基などがある。
シクロアルキル基の具体例としては、シクロペンチル基、３−メチルシクロペンチル基、２，３−ジメチルシクロペンチル基、シクロヘキシル基、３−メチルシクロヘキシル基、４−メチルシクロヘキシル基、２，３−ジメチルシクロヘキシル基、３，４，５−トリメチルシクロヘキシル基、４−ｔｅｒｔ−ブチルシクロヘキシル基、シクロヘプチル基、シクロオクチル基などがある。
アラルキル基の具体例としては、ベンジル基、ジフェニルメチル基、フェネチル基、ｐ−メチルベンジル基、ｍ−メチルベンジル基、ｐ−エチルベンジル基、ｍ−エチルベンジル基、３，５−ジメチルベンジル基、α−メチルベンジル基、ｐ−メトキシベンジル基、ｍ−エトキシベンジル基、ｐ−フルオロベンジル基、３，５−ジフルオロベンジル基、１−ナフチルメチル基、２−ナフチルメチル基、１−アントリルメチル基、２−アントリルメチル基、９−アントリルメチル基などがある。
アリール基の具体例としては、フェニル基、ｐ−トリル基、ｍ−トリル基、ｐ−エチルフェニル基、ｍ−エチルフェニル基、４−ｎ−プロピルフェニル基、４−ｎ−イソプロピルフェニル基、４−ｎ−ブチルフェニル基、４−ｎ−ヘキシルフェニル基、４−シクロヘキシルフェニル基、４−ｎ−ヘプチルフェニル基、２，３−ジメチルフェニル基、２，６−ジメチルフェニル基、３，５−ジメチルフェニル基、３，４，５−トリメチルフェニル基、２，３，５，６−テトラメチルフェニル基、５−インダニル基、１，２，３，４−テトラヒドロ−５−ナフチル基、ｐ−メトキシフェニル基、ｍ−メトキシ基、ｐ−エトキシフェニル基、４−ｎ−プロポキシフェニル基、４−イソブトキシフェニル基、４−シクロヘキシルオキシフェニル基、２，３−ジメトキシフェニル基、３，５−ジメトキシフェニル基、２−メトキシ−４−メチルフェニル基、２−フルオロフェニル基、４−フルオロフェニル基、２，４−ジフルオロフェニル基、２，４，６−トリフルオロフェニル基、３，４−ジクロロフェニル基、４−フェニルフェニル基、３−フェニルフェニル基、１−ナフチル基、２−ナフチル基、４−メチル−１−ナフチル基、５−メチル−１−ナフチル基、４−エチル−１−ナフチル基、５−エチル−１−ナフチル基、４−メチル−２−ナフチル基、５−メチル−２−ナフチル基、４−エチル−２−ナフチル基、５−エチル−２−ナフチル基、４−メトキシ−１−ナフチル基、５−メトキシ−２−ナフチル基、４−エトキシ−ナフチル基などがある。
アルコキシ基の具体例としては、メトキシ基、エトキシ基、ｎ−プロポキシ基、イソプロポキシ基、ｎ−ブトキシ基、イソブトキシ基、ｔｅｒｔ−ブトキシ基、ｓｅｃ−ブトキシ基、ｎ−ペンチルオキシ基、ネオペンチルオキシ基、イソペンチルオキシ基、ｎ−ヘキシルオキシ基、３，３−ジメチルブチルオキシ基、２−エチルブチルオキシ基、ｎ−ヘプチルオキシ基、ｎ−オクチルオキシ基、ｎ−ノニルオキシ基、ｎ−デシルオキシ基、ベンジルオキシ基、ｐ−メチルベンジルオキシ基などがある。
シクロアルキルオキシ基の具体例としては、シクロペンチルオキシ基、２−メチルシクロペンチルオキシ基、３−メチルシクロペンチルオキシ基、シクロヘキシルオキシ基、２−メチルシクロヘキシルオキシ基、３−メチルシクロヘキシルオキシ基、４−メチルシクロヘキシルオキシ基、４−エチルシクロヘキシルオキシ基などがある。
アリールオキシ基の具体例としては、フェノキシ基、ｐ−トリルオキシ基、ｍ−トリルオキシ基、３，５−ジメチル−フェノキシ基、２，４，６−トリメチルフェノキシ基、ｐ−ｔｅｒｔ−ブチルフェノキシ基、３−ビフェニルオキシ基、４−ビフェニルオキシ基、１−ナフチルオキシ基、２−ナフチルオキシ基、４−メチル−１−ナフチルオキシ基、５−メチル−２−ナフチルオキシ基、１−アントリルオキシ基、２−アントリルオキシ基、９−アントリルオキシ基、１−フェナントリルオキシ基、２−フェナントリルオキシ基、３−フェナントリルオキシ基、９−フェナントリルオキシ基などがある。
アルケニル基の具体例としては、ビニル基、１−プロペニル基、アリル基、イソプロペニル基、１−ブテニル基、２−ブテニル基、３−ブテニル基、１−ペンテニル基、２−ペンテニル基、３−ペンテニル基、３−メチル−１−ブテニル基、１，３−ブタジェニル基などがある。
アミノ基の具体例としては、ジメチルアミノ基、ジエチルアミノ基、ジ−ｎ−プロピルアミノ基、ジイソプロピルアミノ基、ジ−ｎ−ブチルアミノ基、ジイソブチルアミノ基、ジ−ｔｅｒｔ−ブチルアミノ基、メチルフェニルアミノ基、エチルフェニルアミノ基、ｎ−プロピルフェニルアミノ基、ｎ−ブチルフェニルアミノ基、ｎ−ブチル−ｐ−トリルアミノ基、シクロヘキシルフェニルアミノ基、メチル−ナフタレン−１−イル−アミノ基、ｔｅｒｔ−ブチル−ナフタレン−１−イル−アミノ基、ナフタレン−１−イル−プロピルアミノ基、ジフェニルアミノ基、ジ−ｐ−トリルアミノ基、ジ−ｍ−トリルアミノ基、ナフタレン−１−イル−フェニルアミノ基、ナフタレン−２−イル−フェニルアミノ基、（４−メチル−ナフタレン−１−イル）−ｐ−トリルアミノ基、ジ−ナフタレン−１−イル−アミノ基、ジ−ナフタレン−２−イル−アミノ基などが挙げられる。
ハロゲンとしては、フッ素、臭素、塩素、ヨウ素が挙げられる。
【００１８】
一般式（１）で示される化合物の具体例を示すと、下記のとおりであるが、これに限定されるものではない。
【００１９】
トリス［４−［４−［（９，９−ジメチル−９Ｈ−フルオレン−２−イル）フェニルアミノ］ベンジルオキシ］フェニル］メタン、１，１，１−トリス［４？［４−［（９，９−ジメチル−９Ｈ−フルオレン−２−イル）フェニルアミノ］ベンジルオキシ］フェニル］エタン、１，１，１−トリス［４−［４−［（９，９−シクロヘキシリデン−９Ｈ−フルオレン−２−イル）フェニルアミノ］ベンジルオキシ］フェニル］エタン、１，１，１−トリス［４−［４−［［９，９−（４−メチル−シクロヘキシリデン）−９Ｈ−フルオレン−２−イル］フェニルアミノ］ベンジルオキシ］フェニル］エタン、１，１，１−トリス［４−［４−［（９，９−シクロペンチリデン−９Ｈ−フルオレン−２−イル）フェニルアミノ］ベンジルオキシ］フェニル］エタン、１，１，１−トリス［４−［４−［（９，９−ジメチル−９Ｈ−フルオレン−２−イル）（２，３，５，６−テトラメチルフェニル）アミノ］ベンジルオキシ］フェニル］プロパン、１，１，１−トリス［４−［４−［（７，９，９−トリメチル−９Ｈ−フルオレン−２−イル）（ｐ−トリル）アミノ］ベンジルオキシ］フェニル］エタン、α，α，α−トリス［４−［４−［（９，９−ジフェニル−７−ジフェニルアミノ−９Ｈ−フルオレン−２−イル）フェニルアミノ］ベンジルオキシ］フェニル］ｍ−キシレン、トリス［４−［３−［（７，９，９−トリメチル−９Ｈ−フルオレン−２−イル）（ｍ−トリル）アミノ］ベンジルオキシ］（３，５−ジメチルフェニル）］メタン、
【００２０】
１，１，１−トリス［４−［４−［（９，９−ジメチル−９Ｈ−フルオレン−２−イル）（１−ナフチル）アミノ］ベンジルオキシ］フェニル］エタン、α，α，α−トリス［４−［４−［（９，９−ジオクチル−９Ｈ−フルオレン−２−イル）（２−ナフチル）アミノ］（１−メチル−プロピルフェニル）オキシ］フェニル］（ｐ−キシレン）、１，１，１−トリス［４−［３−［（９，９−ジベンジル−９Ｈ−フルオレン−２−イル）（４，５−ジメチル−１−ナフチル）アミノ］ベンジルオキシ］フェニル］プロパン、β，β，β−トリス［４−［３−［（７−メトキシ−９，９−ジメチル−９Ｈ−フルオレン−２−イル）（２−ナフチル）アミノ］ベンジルオキシ］イソプロピルフェニル］エチルベンゼン、１，１，１−トリス［４−［４−［（９，９−シクロヘキシリデン−９Ｈ−フルオレン−２−イル）（１−ナフチル）アミノ］ベンジルオキシ］フェニル］エタン、１，１，１−トリス［４−［４−［（９，９−シクロペンチリデン−９Ｈ−フルオレン−２−イル）（１−ナフチル）アミノ］ベンジルオキシ］フェニル］エタン、
【００２１】
トリス［４−［４−［（４−ビフェニリル）（９，９−ジフェニル−９Ｈ−フルオレン−２−イル）アミノ］ベンジルオキシ］フェニル］メタン、１，１，１−トリス［４−［３−［（９，９−ジイソブチル−９Ｈ−フルオレン−２−イル）（４′−メチル−４−ビフェニリル）アミノ］ベンジルオキシ］フェニル］ブタン、
【００２２】
１，１，１−トリス［４−［４′−［（９，９−ジエチル−９Ｈ−フルオレン−２−イル）（１−ナフチル）アミノ］（ビフェニル−４−イル）メトキシ］−３，５−ジメチルフェニル］エタン、β，β，β−トリス［４−［４′−［（９，９−ジベンジル−９Ｈ−フルオレン−２−イル）（２−ナフチル）アミノ］（ビフェニル−４−イル）メトキシ］−３−イソプロペニルフェニル］エチルベンゼン、
【００２３】
１，１，１−トリス［４−［７−［（７−ブトキシ−９，９−ジフェニル−９Ｈ−フルオレン−２−イル）（ｐ−トリル）アミノ］（９，９−ジメチル−９Ｈ−フルオレン−２−イル）メトキシ］フェニル］エタン、１，１，１−トリス［４−［７−［（９，９−ジメチル−７−ジフェニルアミノ−９Ｈ−フルオレン−２−イル）フェニルアミノ］（９，９−ジメチル−９Ｈ−フルオレン−２−イル）メトキシ］フェニル］エタン、
【００２４】
β，β，β−トリス［４−［７−［（９，９−ジメチル−９Ｈ−フルオレン−２−イル）（１−ナフチル）アミノ］（９，９−ジメチル−９Ｈ−フルオレン−２−イル）メトキシ］フェニル］−２−エチル−ナフタレン、１，１，１−トリス［４−［３−［ビス（９，９−ジメチル−９Ｈ−フルオレン−２−イル）（１−メチル−３−ナフチル）アミノ］（９，９−ジメチル−９Ｈ−フルオレン−２−イル）メトキシ］フェニル］−２，２−ジメチルプロパン、
【００２５】
１，１，１−トリス［４−［４−［ビス（９，９−ジメチル−９Ｈ−フルオレン−２−イル）アミノ］ベンジルオキシ］フェニル］エタン、１，１，１−トリス［４−［３−［ビス（９，９−ジメチル−９Ｈ−フルオレン−２−イル）アミノ］ベンジルオキシ］フェニル］エタン、１，１，１−トリス［４−［４−［ビス（９，９−ジメチル−７−メトキシ−９Ｈ−フルオレン−２−イル）アミノ］ベンジルオキシ］フェニル］エタン、１，１，１−トリス［４−［４−［ビス（９，９−シクロヘキシリデン−９Ｈ−フルオレン−２−イル）アミノ］ベンジルオキシ］フェニル］エタン、
【００２６】
１，１，１−トリス［４−［４−［ビス（９，９−ジメチル−９Ｈ−フルオレン−２−イル）アミノ］（ナフタレン−１−イル）メトキシ］フェニル］エタン、１，１，１−トリス［４−［６−［ビス（９，９−ジベンジル−９Ｈ−フルオレン−２−イル）アミノ］（ナフタレン−２−イル）メトキシ］フェニル］−２，２−ジメチルプロパン、
【００２７】
β，β，β−トリス［４−［４′−［ビス（９，９−ジメチル−９Ｈ−フルオレン−２−イル）アミノ］（ビフェニル−２−イル）メトキシ］フェニル］エチルベンゼン、
【００２８】
１，１，１−トリス［４−［７−［ビス（９，９−ジメチル−９Ｈ−フルオレン−２−イル）アミノ］（９，９−ジメチル−９Ｈ−フルオレン−２−イル）メトキシ］フェニル］エタン、１，１，１−トリス［４−［７−［ビス（９，９−ジメチル−９Ｈ−フルオレン−３−イル）アミノ］（９，９−ジメチル−９Ｈ−フルオレン−２−イル）メトキシ］フェニル］エタン、１，１，１−トリス［４−［７−［ビス（７，９，９−トリメチル−９Ｈ−フルオレン−２−イル）アミノ］（９，９−ジメチル−９Ｈ−フルオレン−２−イル）メトキシ］（３−エチルフェニル）］プロパン、１，１，１−トリス［４−［７−ビス［（９，９−ジメチル−７−ジフェニルアミノ−９Ｈ−フルオレン−２−イル）アミノ］（９，９−ジメチル−９Ｈ−フルオレン−２−イル）メトキシ］フェニル］エタン、１，１，１−トリス［４−［７−［ビス（９，９−シクロヘキシリデン−９Ｈ−フルオレン−２−イル）アミノ］（９，９−シクロヘキシリデン−９Ｈ−フルオレン−２−イル）メトキシ］フェニル］エタン、１，１，１−トリス［４−［７−［ビス（９，９−シクロペンチリデン−９Ｈ−フルオレン−２−イル）アミノ］（９，９−シクロペンチリデン−９Ｈ−フルオレン−２−イル）メトキシ］フェニル］エタン、
【００２９】
α，α，α−トリス［４−［３−［ビス（９，９−ジメチル−９Ｈ−フルオレン−２−イル）アミノ］ベンジルオキシ］フェニル］トルエン、α，α，α−トリス［４−［７−［ビス（９，９−ジフェニル−９Ｈ−フルオレン−２−イル）アミノ］（９，９−ジメチル−９Ｈ−フルオレン−２−イル）メトキシ］フェニル］−ｐ−キシレン、
【００３０】
α，α，α−トリス［４−［４−［（９，９−ジメチル−９Ｈ−フルオレン−２−イル）（９−アントリル）アミノ］ベンジルオキシ］フェニル］トルエン、β，β，β−トリス［４−［３−［（２−アントリル）（９，９−ジブチル−９Ｈ−フルオレン−２−イル）アミノ］ベンジルオキシ］フェニル］エチルベンゼン、
【００３１】
１，１，１−トリス［４−［３−（カルバゾール−９−イル）ベンジルオキシ］フェニルエタン、１，１，１−トリス［４−［４−（カルバゾール−９−イル）ベンジルオキシ］フェニル］エタン、トリス［４−［４−（１０，１１−ジヒドロ−ジベンゾ［ｂ，ｆ］アゼピン−５−イル）ベンジルオキシ］−３−エチルフェニル］メタン、１，１，１−トリス［４−［４−（ジベンゾ［ｂ，ｆ］アゼピン−５−イル）ベンジルオキシ］フェニル］エタン、１，１，１−トリス［４−［４−（フェノキサジン−１０−イル）ベンジルオキシ］フェニル］エタン、１，１，１−トリス［４−［３−（フェノチアジン−１０−イル）ベンジルオキシ］−５−メチルフェニル］エタン、
【００３２】
１，１，１−トリス［４−［３−［（１−ナフチル）フェニルアミノ］ベンジルオキシ］フェニル］エタン、１，１，１−トリス［４−［３−［ビス（４−メチル−１−ナフチル）アミノ］ベンジルオキシ］（３，５−ジメチルフェニル）］エタン、
【００３３】
１，１，１−トリス［４−［４−［（１０−フェニル−９−アントリル）フェニルアミノ］ベンジルオキシ］フェニル］エタン、１，１，１−トリス［４−［４−［（１−アントリル）（１−ナフチル）アミノ］ベンジルオキシ］フェニル］エタン、１，１，１−トリス［４−［６−［（２−アントリル）（１−ナフチル）フェニルアミノ］（ナフタレン−２−イル）メトキシ］フェニル］エタン、
【００３４】
１，１′−［［３−［４−［ビス（９，９−ジメチル−９Ｈ−フルオレン−２−イル）アミノ］ベンジルオキシ］フェニル］メチレン］ビス［１−［４−［ビス（９，９−ジメチル−９Ｈ−フルオレン−２−イル）アミノ］ベンジルオキシ］−３，５−ジメチルベンゼン］、１，１′−［［３−［４−［ビス（９，９−ジメチル−９Ｈ−フルオレン−２−イル）アミノ］ベンジルオキシ］フェニル］エチリデン］ビス［１−［４−［ビス（９，９−ジメチル−９Ｈ−フルオレン−２−イル）アミノ］ベンジルオキシ］−５−シクロヘキシル−２−メチルベンゼン］、１，１′−［［３−［４−［ビス（９，９−ジメチル−９Ｈ−フルオレン−２−イル）アミノ］ベンジルオキシ］フェニル］メチレン］ビス［１−［４−［ビス（９，９−ジメチル−９Ｈ−フルオレン−２−イル）アミノ］ベンジルオキシ］−３−イソプロペニルベンゼン］、１，１′−［［２−［４−［ビス（９，９−ジメチル−９Ｈ−フルオレン−２−イル）アミノ］ベンジルオキシ］フェニル］エチリデン］ビス［１−［４−［ビス（９，９−ジメチル−９Ｈ−フルオレン−２−イル）アミノ］ベンジルオキシ］−２，３，５−トリメチルベンゼン］、
【００３５】
１，１′−［［３−［４−［ビス（９，９−ジメチル−９Ｈ−フルオレン−２−イル）アミノ］ベンジルオキシ］フェニル］メチレン］ビス［１−［４−［ビス（９，９−ジメチル−９Ｈ−フルオレン−２−イル）アミノ］ベンジルオキシ］−３−フルオロベンゼン］、１，１，１−トリス［４−［４−［ビス（９，９−ジメチル−９Ｈ−フルオレン−２−イル）アミノ］ベンジルオキシ］フェニル］トリフルオロエタン、１，１，１−トリス［４−［４−［ビス（９，９−ジメチル−９Ｈ−フルオレン−２−イル）アミノ］ベンジルオキシ］（３−フルオロフェニル）トリフルオロエタン、
【００３６】
α，α，α′−トリス［４−［４−［（９，９−ジメチル−９Ｈ−フルオレン−２−イル）フェニルアミノ］ベンジルオキシ］フェニル］−１−メチル−４−イソプロピルベンゼン、α，α，α′−トリス［４−［４−［（９，９−ジメチル−９Ｈ−フルオレン−２−イル）フェニルアミノ］ベンジルオキシ］フェニル］−１−エチル−４−イソプロピルベンゼン、α，α，α′−トリス［４−［３−［（９，９−ジメチル−９Ｈ−フルオレン−２−イル）フェニルアミノ］ベンジルオキシ］フェニル］−１−プロピル−４−イソプロピルベンゼン、α，α，α′−トリス［４−［４−［（９，９−シクロヘキシリデン−９Ｈ−フルオレン−２−イル）フェニルアミノ］ベンジルオキシ］フェニル］−１−エチル−４−イソプロピルベンゼン、α，α，α′−トリス［４−［４−［（９，９−シクロペンチリデン−９Ｈ−フルオレン−２−イル）フェニルアミノ］ベンジルオキシ］フェニル］−１−エチル−４−イソプロピルベンゼン、
【００３７】
α，α，α′−トリス［４−［４−［（９，９−ジメチル−９Ｈ−フルオレン−２−イル）（１−ナフチル）アミノ］ベンジルオキシ］フェニル］−１−エチル−４−イソプロピルベンゼン、α，α，α′−トリス［４−［４−［（９，９−ジフェニル−９Ｈ−フルオレン−２−イル）（２−ナフチル）アミノ］ベンジルオキシ］フェニル］−１−プロピル−４−イソプロピルベンゼン、α，α，α′−トリス［４−［３−［（９，９−ジメチル−９Ｈ−フルオレン−２−イル）（１，８−ジエチル−３−ナフチル）アミノ］ベンジルオキシ］−３−メチルフェニル］−１−エチル−４−イソプロピルベンゼン、α，α，α′−トリス［４−［３−［（９，９−ジフェニル−９Ｈ−フルオレン−２−イル）（２−ナフチル）アミノ］ベンジルオキシ］−３，５−ジメチルフェニル］−１−ブチル−４−イソプロピルベンゼン、
【００３８】
α，α，α′−トリス［４−［３−［（４−ビフェニリル）（９，９−ジベンジル−９Ｈ−フルオレン−２−イル）アミノ］ベンジルオキシ］フェニル］−１−ブチル−４−イソプロピルベンゼン、α，α，α′−トリス［４−［３−［（４−ビフェニリル）［９，９−（４−メチル−シクロヘキシリデン）−９Ｈ−フルオレン−２−イル］アミノ］ベンジルオキシ］フェニル］−１−ブチル−４−イソプロピルベンゼン、
【００３９】
α，α，α′−トリス［４−［７−［（９，９−ジフェニル−９Ｈ−フルオレン−２−イル）フェニルアミノ］（９，９−ジフェニル−９Ｈ−フルオレン−２−イル）メトキシ］フェニル］−１−エチル−４−イソプロピルベンゼン、α，α，α′−トリス［４−［７−［（９，９−ジベンジル−９Ｈ−フルオレン−２−イル）（１−ナフチル）アミノ］−（９，９−ジベンジル−９Ｈ−フルオレン−２−イル）メトキシ］フェニル］−１−メチルフェニル−４−イソプロピルベンゼン、１，１，１′−トリス［４−［７−［（９，９−ジメチル−９Ｈ−フルオレン−２−イル）（６−エチル−２−ナフチル）アミノ］（９，９−ジメチル−９Ｈ−フルオレン−２−イル）メトキシ］フェニル］（１−メチル−２−ナフチル）−４−イソプロピルベンゼン、
【００４０】
α，α，α′−トリス［４−［４−［ビス（９，９−ジメチル−９Ｈ−フルオレン−２−イル）アミノ］ベンジルオキシ］フェニル］−１−エチル−４−イソプロピルベンゼン、α，α，α′−トリス［４−［３−［ビス（９，９−ジメチル−９Ｈ−フルオレン−２−イル）アミノ］ベンジルオキシ］フェニル］−１−メチル−４−イソプロピルベンゼン、１，１，１′−トリス［４−［４−［ビス（９，９−ジメチル−７−ジフェニルアミノ−９Ｈ−フルオレン−２−イル）アミノ］ベンジルオキシ］フェニル］−１−メチル−４−イソプロピルベンゼン、
【００４１】
α，α，α′−トリス［４−［６−［ビス（９，９−ジエチル−９Ｈ−フルオレン−２−イル）アミノ］（ナフタレン−２−イル）メトキシ］−３−シクロヘキシルフェニル］−１−プロピル−４−イソプロピルベンゼン、
【００４２】
α，α，α′−トリス［４−［４′−［ビス（９，９−ジベンジル−９Ｈ−フルオレン−２−イル）アミノ］（ビフェニル−２−イル）メトキシ］−３−メチルフェニル］−１−エチル−４−イソプロピルベンゼン、
【００４３】
α，α，α′−トリス［４−［７−［ビス（７，９，９−トリメチル−９Ｈ−フルオレン−３−イル）アミノ］（９，９−ジメチル−９Ｈ−フルオレン−２−イル）メトキシ］−３，５−ジメチルフェニル］−１−エチル−４−イソプロピルベンゼン、α，α，α′−トリス［４−［７−ビス［（９，９−ジフェニル−９Ｈ−フルオレン−３−イル）アミノ］（９，９−ジメチル−９Ｈ−フルオレン−２−イル）メトキシ］−３−メチルフェニル］−１−プロピル−４−イソプロピルベンゼン、
【００４４】
α，α，α′−トリス［４−［３−［（９−アントリル）フェニルアミノ］ベンジルオキシ］フェニル］−１−エチル−４−イソプロピルベンゼン、α，α，α′−トリス［４−［３−［（２−アントリル）（９，９−ジブチル−９Ｈ−フルオレン−２−イル）アミノ］ベンジルオキシ］フェニル］−１−プロピル−４−イソプロピルベンゼン、
【００４５】
α，α，α′−トリス［４−［３−［（１−ナフチル）（９−フェナントリル）アミノ］ベンジルオキシ］−３−フルオロフェニル］−１−エチル−４−イソプロピルベンゼン、α，α，α′−トリス［４−［４−［（２−ナフチル）（２−フェナントリル）アミノ］ベンジルオキシ］フェニル］−１−エチル−４−（１−エチル−プロピル）ベンゼン、
【００４６】
１，１′−［１−［４−［１−［３−［４−［ビス（９，９−ジメチル−９Ｈ？フルオレン−３−イル）アミノ］ベンジルオキシ］フェニル］−１−メチルエチル］フェニル］エチリデン］ビス［１−［４−［ビス（９，９−ジメチル−９Ｈ−フルオレン−３−イル）アミノ］ベンジルオキシ］ベンゼン］、１，１′−［１−［４−［１−［３−［４−［ビス（４，５−ジメチル−１−ナフチル）アミノ］ベンジルオキシ］フェニル］−１−メチルエチル］フェニル］プロピリデン］ビス［１−［４−［ビス（４，５−ジメチル？１−ナフチル）アミノ］ベンジルオキシ］−３−フルオロベンゼン］、１，１′−［１−［４−［１−［３−［４−［ビス（６−メチル−２−ナフチル）アミノ］ベンジルオキシ］フェニル］−１−メチルエチル］フェニル］プロピリデン］ビス［１−［４−［ビス（６−メチル−２−ナフチル）アミノ］ベンジルオキシ］−３−イソプロペニルベンゼン］、
【００４７】
１，１′−［１−［４−［１−［２−［４−［ビス（４，５−ジメチル−１−ナフチル）アミノ］ベンジルオキシ］フェニル］−１−メチルエチル］フェニル］エチリデン］ビス［１−［４−［ビス（４，５−ジメチル−１−ナフチル）アミノ］ベンジルオキシ］−３−メチルベンゼン］、１，１′−［１−［４−［１−［２−［４−［ビス（２−ナフチル）アミノ］ベンジルオキシ］フェニル］−１−メチルエチル］フェニル］エチリデン］ビス［１−［４−［ビス（２−ナフチル）アミノ］ベンジルオキシ］ベンゼン］、１，１′−［１−［４−［１−［２−［４−［ビス（９，９−ジイソブチル−９Ｈ−フルオレン−２−イル）アミノ］ベンジルオキシ］フェニル］−１−メチルエチル］フェニル］エチリデン］ビス［１−［４−［ビス（２−ナフチル）アミノ］ベンジルオキシ］ベンゼン］、１，１′−［１−［４−［１−［２−［４−［ビス（２−ナフチル）アミノ］ベンジルオキシ］フェニル］−１−メチルエチル］フェニル］トリフルオロエチリデン］ビス［１−［４−［ビス（２−ナフチル）アミノ］ベンジルオキシ］ベンゼン］、
【００４８】
さらに一般式（１）で示されるＭの式（２）中のＡｒ１の具体例を下記に列挙するが、Ａｒ１はこれらに限定されるものではない。式中、ｎＰｒはノルマルプロピル、Ｅｔはエチル、ＯＥｔはエトキシ、ｎＢｕはノルマルブチル、ｉＢｕはイソブチル、Ｐｈはフェニルである。
【化３９】
2004083444.tif 000024
【化４０】
2004083444.tif 000025
【化４１】
2004083444.tif 000026
【化４２】
2004083444.tif 000027
【化４３】
2004083444.tif 000028
【化４４】
2004083444.tif 000029
【化４５】
2004083444.tif 000030
【００４９】
一般式（１）で示されるＭの式（２）中のＡｒ２、Ａｒ３の具体例を以下に示すが、Ａｒ２、Ａｒ３はこれらに限定されるものではない。
【化４６】
2004083444.tif 000031
【化４７】
2004083444.tif 000032
【化４８】
2004083444.tif 000033
【化４９】
2004083444.tif 000034
【化５０】
2004083444.tif 000035
【化５１】
2004083444.tif 000036
【００５０】
一般式（１）で示されるＭの式（２）中のＡｒ２とＡｒ３が結合している窒素原子と共に含窒素複素環を形成していてもよい基の具体例を以下に示すが、これらに限定されるものではない。
【化５２】
2004083444.tif 000037
【００５１】
一般式（３）で示される出発原料となるポリフェノールの具体例としては、下記のものを挙げることができるが、これらに限定されるものではない。
トリス（４−ヒドロキシフェニル）メタン、α，α，α−トリス（４−ヒドロキシフェニル）トルエン、α，α，α−トリス（４−ヒドロキシフェニル）−ｐ−キシレン、α，α，α−トリス（４−ヒドロキシフェニル）−ｍ−キシレン、トリス（４−ヒドロキシ−３，５−ジメチルフェニル）メタン、１，１，１−トリス（４−ヒドロキシ−３−エチルフェニル）メタン、α，α，α−トリス（４−ヒドロキシフェニル）−２−メチルナフタレン、１，１，１−トリス（４−ヒドロキシフェニル）エタン、１，１，１−トリス（４−ヒドロキシ−３−メチルフェニル）エタン、１，１，１−トリス（２−ヒドロキシ−５−ビフェニリル）エタン、１，１，１−トリス（２−ヒドロキシ−４′−メチル−５−ビフェニリル）エタン、β，β，β−トリス（４−ヒドロキシフェニル）エチルベンゼン、β，β，β−トリス（４−ヒドロキシフェニル）−２−エチルナフタレン、１，１，１−トリス（４−ヒドロキシフェニル）プロパン、１，１，１−トリス（４−ヒドロキシ−３−メチルフェニル）プロパン、１，１，１−トリス（３，５−ジエチル−４−ヒドロキシフェニル）プロパン、１，１，１−トリス（４−ヒドロキシ−３，５−ジメチルフェニル）−３−フェニルプロパン、１，１，１−トリス（４−ヒドロキシフェニル）−２，２−ジメチルプロパン、
【００５２】
４，４′−［１−（４−ヒドロキシフェニル）エチリデン］ビス（２−シクロヘキシルフェノール）、４，４′−［１−（４−ヒドロキシフェニル）エチリデン］ビス（２−イソプロピルフェノール）、４，４′−［（４−ヒドロキシフェニル）メチレン］ビス（２−メチルフェノール）、４，４′−［（４−ヒドロキシフェニル）メチレン］ビス（２，６−ジメチルフェノール）、４，４′−［（４−ヒドロキシフェニル）メチレン］ビス（２，３，６−トリメチルフェノール）、
【００５３】
４，４′−［１−（４−ヒドロキシフェニル）エチリデン］ビス（２−イソプロペニルフェノール）、１，１，１−トリス（４−ヒドロキシ−３−イソプロペニルフェニル）エタン、４，４′−［１−（４−ヒドロキシフェニル）エチリデン］ビス（２−プロペニルフェノール）、１，１，１−トリス（３−プロペニル−４−ヒドロキシフェニル）エタン、
【００５４】
１，１，１−トリス（４−ヒドロキシフェニル）トリフルオロエタン、１，１，１−トリス（３−フルオロ−４−ヒドロキシフェニル）エタン、１，１，１−トリス（３，５−ジフルオロ−４−ヒドロキシフェニル）エタン、１，１，１−トリス（３−フルオロ−４−ヒドロキシフェニル）トリフルオロエタン、
【００５５】
４，４′−［（３−ヒドロキシフェニル）メチレン］ビス（２，６−ジメチルフェノール）、４，４′−［（３−ヒドロキシフェニル）メチレン］ビス（２，３，６−トリメチルフェノール）、４，４′−［（３−ヒドロキシフェニル）メチレン］ビス（２−シクロヘキシル−５−メチルフェノール）、４，４′−［（３−ヒドロキシ−４−メトキシフェニル）メチレン］ビス（２−イソプロピルフェノール）、４，４′−［（３−ヒドロキシフェニル）メチレン］ビス（２−シクロヘキシルフェノール）、４，４′−［１−（３−ヒドロキシフェニル）エチリデン］ビスフェノール、４，４′−［１−（３−ヒドロキシフェニル）エチリデン］ビス（２−メチルフェノール）、４，４′−［１−（３−ヒドロキシフェニル）エチリデン］ビス（２−シクロヘキシルフェノール）、４，４′−［１−（３−ヒドロキシフェニル）エチリデン］ビス（２−シクロヘキシル−５−メチルフェノール）、４，４′−［１−（３−ヒドロキシフェニル）エチリデン］ビス［２−（２−プロペニル）フェノール］、４，４′−［１−（３−ヒドロキシ−４−フルオロフェニル）エチリデン］ビス（２−フルオロフェノール）、
【００５６】
２，４′，４″−メチリデン−トリスフェノール、４，４′−［（２−ヒドロキシフェニル）メチレン］ビス（２，３，６−トリメチルフェノール）、４，４′−［（２−ヒドロキシ−３−メトキシフェニル）メチレン］ビス（２−イソプロピルフェノール）、４，４′−［（２−ヒドロキシフェニル）メチレン］ビス（２−シクロヘキシルフェノール）、４，４′−［１−（２−ヒドロキシフェニル）エチリデン］ビスフェノール、４，４′−［１−（２−ヒドロキシフェニル）エチリデン］ビス（２−メチルフェノール）、４，４′−［１−（２−ヒドロキシフェニル）エチリデン］ビス（２−シクロヘキシル−５−メチルフェノール）、
【００５７】
α，α，α′−トリス（４−ヒドロキシフェニル）−１−メチル−４−イソプロピルベンゼン、α，α′，α′−トリス（４−ヒドロキシフェニル）−１−イソプロピル−４−（ｐ−トリルメチル）ベンゼン、α，α，α′−トリス（４−ヒドロキシフェニル）−１−エチル−４−イソプロピルベンゼン、α，α，α′−トリス（４−ヒドロキシ−３−シクロヘキシルフェニル）−１−エチル−４−イソプロピルベンゼン、α，α，α′−トリス（３，５−ジエチル−４−ヒドロキシフェニル）−１−エチル−４−イソプロピルベンゼン、１−［１，１−ビス（４−ヒドロキシ−３−メチルフェニル）］エチル−４−［１−（４−ヒドロキシ−３−メチルフェニル）−１−メチル］エチル−２，３，５，６−テトラメチルベンゼン、α，α，α′−トリス（４−ヒドロキシフェニル）−１−プロピル−４−イソプロピルベンゼン、α，α，α′−トリス（２−ヒドロキシ−５−ビフェニリル）−１−エチル−４−イソプロピルベンゼン、α，α，α′−トリス（２−ヒドロキシ−３′−メチル−５−ビフェニリル）−１−エチル−４−イソプロピルベンゼン、α，α′，α′−トリス（４−ヒドロキシフェニル）−１−イソプロピル−４−（２−フェネチル）ベンゼン、α，α′，α′−トリス（４−ヒドロキシフェニル）−１−イソプロピル−４−［２−（１−ナフチル）エチル］ベンゼン、
【００５８】
α，α，α′−トリス（４−ヒドロキシ−３−イソプロピルフェニル）−１−エチル−４−イソプロピルベンゼン、α，α，α′−トリス（３−アリル−４−ヒドロキシフェニル）−１−エチル−４−イソプロピルベンゼン、α，α，α′−トリス［４−ヒドロキシ−３−（１−プロペニル）フェニル］−１−エチル−４−イソプロピルベンゼン、α，α，α′−トリス（３−イソプロペニル−４−ヒドロキシフェニル）−１−エチル−４−イソプロピルベンゼン、α，α，α′−トリス（４−ヒドロキシフェニル）−１−トリフルオロエチル−４−ヘキサフルオロイソプロピルベンゼン、α，α，α′−トリス（３，５−ジフルオロ−４−ヒドロキシフェニル）−１−エチル−４−イソプロピルベンゼン、４，４′−［１−［４−［１−（４−ヒドロキシ−３−フルオロ−フェニル）−（１−メチル−エチル）］フェニル］エチリデン］ビスフェノール、４，４′−［１−［４−［１−（４−ヒドロキシ−３−フルオロ−フェニル）−１−メチル−エチル］フェニル］エチリデン］ビス（２−メチルフェノール）、
【００５９】
４，４′−［１−［４−［１−（３−ヒドロキシフェニル）−１−メチルエチル］フェニル］エチリデン］ビスフェノール、４，４′−［１−［４−［１−（３−ヒドロキシ−４−メチルフェニル）−１−メチルエチル］フェニル］エチリデン］ビス（２−メチルフェノール）、４，４′−［１−［４−［１−（３−ヒドロキシフェニル）−１−メチルエチル］フェニル］エチリデン］ビス（２−プロペニルフェノール）、
【００６０】
４，４′−［１−［４−［１−（３−ヒドロキシフェニル）−１−トリフルオロメチルトリフルオロエチル］フェニル］トリフルオロエチリデン］ビスフェノール、４，４′−［１−［４−［１−（４−フルオロ−３−ヒドロキシフェニル）−１−メチルエチル］フェニル］エチリデン］ビス（２−フルオロフェノール）、
【００６１】
４，４′−［１−［４−［１−（２−ヒドロキシフェニル）−１−メチルエチル］フェニル］エチリデン］ビスフェノール、４，４′−［１−［４−［１−（２−ヒドロキシ−４−メチルフェニル）−１−メチルエチル］フェニル］エチリデン］ビス（２−メチルフェノール）、４，４′−［１−［４−［１−（２−ヒドロキシフェニル）−１−メチルエチル］フェニル］エチリデン］ビス（２−イソプロピルフェノール）、
【００６２】
一般式（４）記載の出発原料となるアルコールの具体例としては、下記のものを挙げることができるが、これらに限定されるものではない。
３−［（１−ナフチル）フェニルアミノ］ベンジルアルコール、３−［（２−ナフチル）フェニルアミノ］ベンジルアルコール、４−［（２−ナフチル）（ｐ−トリル）アミノ］ベンジルアルコール、３−［（３，５−ジメチルフェニル）（２−ナフチル）アミノ］ベンジルアルコール、
【００６３】
３−［ジ（１−ナフチル）アミノ］ベンジルアルコール、４−［ジ（１−ナフチル）アミノ］ベンジルアルコール、４−［ジ（２−ナフチル）アミノ］ベンジルアルコール、４−［ビス（４−メチル−１−ナフチル）アミノ］ベンジルアルコール、［４−［ジ（２−ナフチル）アミノ］ナフタレン−１−イル］メタノール、［４′−［ジ（２−ナフチル）アミノ］ビフェニル−４−イル］メタノール、［６−［ジ（４−メチル−１−ナフチル）アミノ］ナフタレン−１−イル］メタノール、［７−［ジ（１−ナフチル）アミノ］−９，９−ジフェニル−９Ｈ−フルオレン−２−イル］メタノール、
【００６４】
３−［（９，９−ジメチル−９Ｈ−フルオレン−２−イル）フェニルアミノ］ベンジルアルコール、４−［（９，９−ジメチル−９Ｈ−フルオレン−２−イル）（ｍ−トリル）アミノ］ベンジルアルコール、３−［（９，９−ジメチル−９Ｈ−フルオレン−２−イル）（３，５−ジメチルフェニル）アミノ］ベンジルアルコール、３−［（９，９−ジメチル−７−ジフェニルアミノ−９Ｈ−フルオレン−２−イル）フェニルアミノ］ベンジルアルコール、４−［（９，９−シクロヘキシリデン−９Ｈ−フルオレン−２−イル）フェニルアミノ］ベンジルアルコール、４−［（９，９−シクロペンチリデン−９Ｈ−フルオレン−２−イル）フェニルアミノ］ベンジルアルコール、
【００６５】
３−［（９，９−ジメチル−９Ｈ−フルオレン−２−イル）（１？ナフチル）アミノ］ベンジルアルコール、３−［（９，９−ジメチル−９Ｈ−フルオレン−２−イル）（４，５−ジメチル−１−ナフチル）アミノ］ベンジルアルコール、４−［（９，９−ジフェニル−９Ｈ−フルオレン−２−イル）（１−ナフチル）アミノ］ベンジルアルコール、３−［（９，９−ジメチル−９Ｈ−フルオレン−２−イル）（２−ナフチル）アミノ］ベンジルアルコール、３−［（７，９，９−トリメチル−９Ｈ−フルオレン−２−イル）（１−メチル−３−ナフチル）アミノ］ベンジルアルコール、４−［（９，９−ジエチル−９Ｈ−フルオレン−２−イル）（２−ナフチル）アミノ］ベンジルアルコール、４−［（９，９−シクロヘキシリデン−９Ｈ−フルオレン−２−イル）（１−ナフチル）アミノ］ベンジルアルコール、４−［（９，９−シクロペンチリデン−９Ｈ−フルオレン−２−イル）（１−ナフチル）アミノ］ベンジルアルコール、
【００６６】
３−［（４−ビフェニリル）（７−メトキシ−９，９−ジメチル−９Ｈ−フルオレン−２−イル）アミノ］ベンジルアルコール、
【００６７】
［４′−［（９，９−ジオクチル−９Ｈ−フルオレン−２−イル）（ｍ−トリル）アミノ］ビフェニル−４−イル］メタノール、［４′−［（９，９−ジブチル−９Ｈ−フルオレン−２−イル）（４−メチル−１−ナフチル）アミノ］ビフェニル−４−イル］メタノール、
【００６８】
［７−［（９，９−ジフェニル−９Ｈ−フルオレン−２−イル）フェニルアミノ］−９，９−ジフェニル−９Ｈ−フルオレン−２−イル］メタノール、［７−［（９，９−ジメチル−９Ｈ−フルオレン−２−イル）（１−ナフチル）アミノ］−９，９−ジメチル−９Ｈ−フルオレン−２−イル］メタノール、［７−［（９，９−ジヘキシル−９Ｈ−フルオレン−２−イル）（２−ナフチル）アミノ］−９，９−ジヘキシル−９Ｈ−フルオレン−２−イル］メタノール、
【００６９】
３−ビス［（９，９−ジメチル−９Ｈ−フルオレン−２−イル）アミノ］ベンジルアルコール、３−ビス［（７，９，９−トリメチル−９Ｈ−フルオレン−２−イル）アミノ］−５−メチル−ベンジルアルコール、［５−ビス［（９，９−ジメチル−９Ｈ−フルオレン−２−イル）アミノ］ナフタレン−１−イル］メタノール、［１−ビス［（９，９−ジメチル−９Ｈ−フルオレン−２−イル）アミノ］ナフタレン−２−イル］メタノール、［６−ビス［（９，９−ジベンジル−９Ｈ−フルオレン−２−イル）アミノ］ナフタレン−２−イル］メタノール、［４′−ビス［（７，９，９−トリメチル−９Ｈ−フルオレン−２−イル）アミノ］ビフェニル−２−イル］メタノール、３−ビス［（９，９−シクロヘキシリデン−９Ｈ−フルオレン−２−イル）アミノ］ベンジルアルコール、
【００７０】
［７−ビス［（９，９−ジメチル−９Ｈ−フルオレン−２−イル）アミノ］−９，９−ジメチル−９Ｈ−フルオレン−２−イル］メタノール、［７−ビス［（９，９−ジメチル−９Ｈ−フルオレン−３−イル）アミノ］−９，９−ジメチル−９Ｈ−フルオレン−２−イル］メタノール、［７−ビス［（９，９−ジメチル−７−メトキシ−９Ｈ−フルオレン−２−イル）アミノ］−９，９−ジメチル−９Ｈ−フルオレン−２−イル］メタノール、［７−ビス［（９，９−ジメチル−７−ジフェニルアミノ−９Ｈ−フルオレン−２−イル）アミノ］−９，９−ジメチル−９Ｈ−フルオレン−２−イル］メタノール、［７−ビス［（９，９−ジメチル−９Ｈ−フルオレン−２−イル）アミノ］−９，９−ジメチル−９Ｈ−フルオレン−２−イル］メタノール、［７−ビス［（９，９−シクロヘキシリデン−９Ｈ−フルオレン−２−イル）アミノ］−９，９−シクロヘキシリデン−９Ｈ−フルオレン−２−イル］メタノール、［７−ビス［（９，９−シクロペンチリデン−９Ｈ−フルオレン−２−イル）アミノ］−９，９−シクロペンチリデン−９Ｈ−フルオレン−２−イル］メタノール、
【００７１】
３−［（９−アントリル）フェニルアミノ］ベンジルアルコール、４−［（１−アントリル）（１−ナフチル）アミノ］ベンジルアルコール、３−［（２−ナフチル）（１０−フェニル−９−アントリル）アミノ］ベンジルアルコール、３−［（２−ナフチル）（１０−メトキシ−９−アントリル）アミノ］ベンジルアルコール、４−［（２−ナフチル）（７−エトキシ−２−アントリル）アミノ］ベンジルアルコール、
【００７２】
［４−［（９−アントリル）フェニルアミノ］ナフタレン−１−イル］メタノール、［６−［（１−アントリル）（１−ナフチル）アミノ］ナフタレン−２−イル］メタノール、［５−［（１０−フェニル−９−アントリル）フェニルアミノ］ナフタレン−１−イル］メタノール、［４′−［（２−アントリル）（１−ナフチル）アミノ］ビフェニル−３−イル］メタノール、［４′−［ジ（２−アントリル）アミノ］ビフェニル−４−イル］メタノール、
【００７３】
３−［（９−フェナントリル）（１−ナフチル）アミノ］ベンジルアルコール、４−［（９−フェナントリル）（１−ナフチル）アミノ］ベンジルアルコール、３−［（５，６−ジメチル−９−フェナントリル）（２−ナフチル）アミノ］ベンジルアルコール、３−［（２−フェナントリル）（１−ナフチル）アミノ］ベンジルアルコール、４−［（２−フェナントリル）（１−ナフチル）アミノ］ベンジルアルコール、
【００７４】
３−（カルバゾール−９−イル）ベンジルアルコール、４−（カルバゾール−９−イル）ベンジルアルコール、３−（３，６−ジメチル−カルバゾール−９−イル）ベンジルアルコール、３−（ジベンゾ［ｂ，ｆ］アゼピン−５−イル）ベンジルアルコール、４−（１０，１１−ジヒドロ−ジベンゾ［ｂ，ｆ］アゼピン−５−イル）ベンジルアルコール、３−（フェノキサジン−１０−イル）ベンジルアルコール、３−（フェノチアジン−１０−イル）ベンジルアルコール、
【００７５】
一般式（５）で示される出発原料となるアミンの具体例としては、下記のものを挙げることができるが、これらに限定されるものではない。
ジ（１−ナフチル）アミン、ビス（４−メチル−１−ナフチル）アミン、ビス（４，５−ジメチル−１−ナフチル）アミン、ビス（４−ヘキシル−１−ナフチル）アミン、ジ（２−ナフチル）アミン、ビス（６−フルオロ−２−ナフチル）アミン、ビス（６−メトキシ−２−ナフチル）アミン、ビス（６−フェニル−２−ナフチル）アミン、
【００７６】
（９，９−ジメチル−９Ｈ−フルオレン−２−イル）フェニルアミン、（９，９−ジメチル−９Ｈ−フルオレン−２−イル）（ｍ−トリル）アミン、（９，９−ジメチル−９Ｈ−フルオレン−２−イル）（３，５−ジメチルフェニル）アミン、（９，９−ジメチル−９Ｈ−フルオレン−２−イル）（２，３，５，６−テトラメチルフェニル）アミン、（９，９−ジメチル−７−ジフェニルアミノ−９Ｈ−フルオレン−２−イル）フェニルアミン、（９，９−ジメチル−７−ジフェニルアミノ−９Ｈ−フルオレン−２−イル）（４−シクロヘキシルフェニル）アミン、（４−ベンジルフェニル）（９，９−ジメチル−９Ｈ−フルオレン−２−イル）アミン、（２，６−ジフルオロ−フェニル）（９，９−ジメチル−９Ｈ−フルオレン−２−イル）アミン、［３，５−ジ（トリフルオロメチル）−フェニル］（９，９−ジメチル−９Ｈ−フルオレン−２−イル）アミン、
【００７７】
（９，９−ジメチル−９Ｈ−フルオレン−２−イル）（１−ナフチル）アミン、（９，９−ジメチル−９Ｈ−フルオレン−２−イル）（４−メチル−１−ナフチル）アミン、（９，９−ジメチル−９Ｈ−フルオレン−２−イル）（４，５−ジメチル−１−ナフチル）アミン、（９，９−ジフェニル−９Ｈ−フルオレン−２−イル）（１−ナフチル）アミン、
（９，９−ジメチル−９Ｈ−フルオレン−２−イル）（２−ナフチル）アミン、（７，９，９−トリメチル−９Ｈ−フルオレン−２−イル）（１−メチル−３−ナフチル）アミン、（９，９−ジヘキシル−９Ｈ−フルオレン−２−イル）（２−ナフチル）アミン、（９，９−ジメチル−９Ｈ−フルオレン−２−イル）（６−メトキシ−２−ナフチル）アミン、（９，９−ジメチル−９Ｈ−フルオレン−２−イル）（６−フルオロ−２−ナフチル）アミン、
【００７８】
（４′−メチル−４−ビフェニリル）（７−メトキシ−９，９−ジメチル−９Ｈ−フルオレン−２−イル）アミン、（４−ビフェニリル）（９，９−ジベンジル−９Ｈ−フルオレン−２−イル）アミン、（４′−エトキシ−４−ビフェニリル）（７−メトキシ−９，９−ジメチル−９Ｈ−フルオレン−２−イル）アミン、
【００７９】
ビス（９，９−ジメチル−９Ｈ−フルオレン−２−イル）アミン、ビス（９，９−ジエチル−９Ｈ−フルオレン−２−イル）アミン、ビス（７，９，９−トリメチル−９Ｈ−フルオレン−２−イル）アミン、ビス（９，９−ジフェニル−９Ｈ−フルオレン−２−イル）アミン、ビス（９，９−ジベンジル−９Ｈ−フルオレン−２−イル）アミン、ビス（７−メトキシ−９，９−ジメチル−９Ｈ−フルオレン−２−イル）アミン、ビス（７−ブトキシ−９，９−ジメチル−９Ｈ−フルオレン−２−イル）アミン、ビス（９，９−ジイソブチル−９Ｈ−フルオレン−２−イル）アミン、ビス（９，９−ジオクチル−９Ｈ−フルオレン−２−イル）アミン、ビス［９，９−ジメチル−７−ジ（ｐ−トリル）アミノ−９Ｈ−フルオレン−２−イル］アミン、
【００８０】
ビス（９，９−ジメチル−９Ｈ−フルオレン−３−イル）アミン、ビス（７−メトキシ−９，９−ジメチル−９Ｈ−フルオレン−３−イル）アミン、ビス（７−ブトキシ−９，９−ジメチル−９Ｈ−フルオレン−３−イル）アミン、ビス［（７，９，９−トリメチル−９Ｈ−フルオレン−３−イル）アミン、ビス［９，９−ジメチル−７−ジフェニルアミノ−９Ｈ−フルオレン−３−イル］アミン、
【００８１】
（１−アントリル）フェニルアミン、（９−アントリル）フェニルアミン、（１−アントリル）（１−ナフチル）アミン、（９−アントリル）（２−ナフチル）アミン、（１−ナフチル）（１０−フェニル−９−アントリル）アミン、（２−ナフチル）（１０−フェニル−９−アントリル）アミン、（２−ナフチル）（１０−メトキシ−９−アントリル）アミン、（２−ナフチル）（７−エトキシ−２−アントリル）アミン、
【００８２】
（１−ナフチル）（９−フェナントリル）アミン、（１−ナフチル）（９−フェナントリル）アミン、（５，６−ジメチル−９−フェナントリル）（２−ナフチル）アミン、（１−ナフチル）（２−フェナントリル）アミン、（１−ナフチル）（２−フェナントリル）アミン、（２−ナフチル）（２−フェナントリル）アミン、
【００８３】
９Ｈ−カルバゾール、３，６−ジエチル−９Ｈ−カルバゾール、５Ｈ−ジベンゾ［ｂ，ｆ］アゼピン、１，３，７，９−５Ｈ−ジベンゾ［ｂ，ｆ］アゼピン、１０，１１−ジヒドロ−５Ｈ−ジベンゾ［ｂ，ｆ］アゼピン、３，７−ジメチル−１０，１１−ジヒドロ−５Ｈ−ジベンゾ［ｂ，ｆ］アゼピン、１０Ｈ−フェノキサジン、３，７−ジメトキシ−１０Ｈ−フェノキサジン、１０Ｈ−フェノチアジン、３，７−ジメチル−１０Ｈ−フェノチアジン
【００８４】
本発明の有機エレクトロルミネッセンス素子は、前記一般式（１）に示すポリフェノール誘導体もしくはこれらの組成物を、陽極と陰極の一対の電極間に一層もしくは多層の有機層として挟持した素子である。なお、通常は陽極側に基板を設けている。
【００８５】
一層型の場合、正孔輸送材料である本発明の化合物もしくはこれらの組成物に発光材料を含有し、陰極から注入した電子を発光材料まで到達させるために電子注入材料を含有していてもよく、（ｉ）陽極／発光層（正孔輸送材料、発光材料および電子注入材料含有）／陰極（図５）の構成とすることができる。しかしながら、本発明の化合物の正孔輸送能力を十分に発揮させて、陽極から注入した正孔を発光材料へ輸送させるために、二層以上の多層型の構成とすることが好ましい。多層型の場合、本発明の化合物もしくはこれらの組成物を正孔輸送層もしくは発光層として用いることができる。多層型で本発明の化合物を正孔輸送層または正孔輸送材料として用いる場合、（ｉｉ）陽極／正孔輸送層／電子注入層／陰極（図６）の構成で、電子注入材料の選択により電子注入層自体が発光層となる二層型、および正孔輸送層自体が発光層となる二層型、さらに、本発明の化合物を正孔輸送層として用いるが、発光材料を含有させて発光層とした（ｉｉｉ）陽極／発光層（正孔輸送材料および発光材料含有）／電子注入層／陰極（図７）の二層型構成とすることができる。さらに、（ｉｖ）陽極／正孔輸送層／発光層（発光材料および電子注入材料含有）／電子注入層／陰極（図８）の三層型の構成とすることもできるが、素子の構成はこれらの例示にとくに限定されるものではない。
【００８６】
有機エレクトロルミネッセンス素子の陽極に使用される導電性材料としては、４ｅＶより大きな仕事関数を持つものが適しており、炭素、アルミニウム、バナジウム、鉄、コバルト、ニッケル、タングステン、銀、金、白金、パラジウムなど、およびそれらの合金、ＩＴＯ基板、ＮＥＳＡ基板に使用される酸化錫、酸化インジウムなどの酸化金属、さらにはポリチオフェンやポリピロールなどの有機導電性樹脂が用いられる。陰極に用いられる導電性材料としては、４ｅＶより小さな仕事関数を持つものが適しており、マグネシウム、カルシウム、錫、鉛、チタニウム、イットリウム、リチウム、ルテニウム、マンガンなどおよびこれらの合金が用いられるが、これらに限定されるものではない。合金としては、マグネシウム／銀、マグネシウム／インジウム、リチウム／アルミニウムなどが代表例として挙げられるが、これらに限定されるものではない。合金の比率は、蒸着源の温度、雰囲気、真空度などにより、適切に制御することができる。陽極、陰極は必要に応じて二層以上の層に構成されてもよい。
【００８７】
本発明の有機エレクトロルミネッセンス素子で用いる透明電極の支持基板は、ガラス基板や透明性樹脂のフィルムおよびシートがある。これらの透明性樹脂としては、ポリエチレン、ポリエチレン共重合体、ポリプロピレン、ポリプロピレン共重合体、ポリスチレン、ポリスチレン共重合体、シンジオタクチックポリスチレン、ポリメチルメタアクリレート、ナイロン、ポリエーテルサルホン、ポリサルホン、ポリカーボネート、ポリカーボネート共重合体、ポリアリレート、ポリエーテルイミド、テトラフルオロエチレン−エチレン共重合体、　ポリビニリデンフルオライド、ポリエチレンテレフタレート、ポリエチレンナフタレート、ポリブチレンテレフタレートなどが挙げられる。
【００８８】
本発明における有機エレクトロルミネッセンス素子の各層の形成は、真空蒸着、スパッタリング、プラズマ、イオンプレーティングなどの乾式成膜法や、スピンコーティング、ディッピング、フローコーティングなどの湿式成膜法のいずれの方法も用いることができるが、本発明の化合物を用いた正孔輸送層や本発明の化合物に発光材料を含有する正孔輸送層などを成膜する場合は、湿式成膜法によるのが好ましい。さらに、例えば、本発明の化合物を用いて正孔輸送層を湿式成膜法で形成させたあと、発光層および電子注入層を蒸着法により積層することも好ましい。
【００８９】
これらの正孔輸送材料を含む素子を構成する各層の膜厚についても、本発明においてはとくに限定されないが、０．５ｎｍから８０ｎｍの膜厚の範囲が適している。さらに、本発明の化合物を成膜する場合は、湿式成膜法が好ましいが、これらの有機薄膜を形成させるために用いる溶液を調製する際の溶媒は、ジクロロメタン、１，２−ジクロロエタン、クロロホルム、テトラヒドロフラン、ジオキサン、１，２−ジメトキシメタン、１，２−ジエトキシメタン、アセトン、トルエンなどが挙げられるが、とくに限定されない。
【００９０】
有機エレクトロルミネッセンス素子において、本発明の化合物あるいはこれらの組成物を正孔輸送層とする場合もしくは発光材料を含有する正孔輸送層として用いる場合、これに積層するか、含有させる発光材料は、青色系、緑色系、赤色系の発光材料を選ぶことができるが、応用例に例示した発光材料にとくに限定されるものではない。
【００９１】
本発明の化合物を用いる素子において、発光成分あるいは発光層として用いる化合物は下記に例示した化合物に何ら限定されない。赤色系発光材料としては、ルブレンに代表されるナフタセン誘導体、ＤＣＭに代表されるジシアノピラン誘導体、ナイルレッドに代表されるフェノキサジン誘導体、ｔＢｕ−ＰＴＣに代表されるペリレン誘導体、ＤＡＰＦに代表されるペリフランテン誘導体などがある。
【００９２】
【化５３】
2004083444.tif 000038
【００９３】
青色系発光材料としては、９，１０−ジフェニルアントラセン（ＤＰＡ）に代表される９，１０−ジアリールアントラセン誘導体あるいは９，１０−ジアリーレンアントラセン誘導体、ＤＰＶＢｉに代表されるジスチリルアリーレン誘導体、７，１０−ジフェニルベンゾフルオランテン（ＤＰＢＦ）に代表されるフルオランテン誘導体などがある。
【００９４】
【化５４】
2004083444.tif 000039
【００９５】
緑色系発光材料としては、一般的に電子注入層に用いられるＡｌｑ３のほかに、Ｑｄ−２、Ｑｄ−３のようなキナクリドン誘導体、クマリン−５４０に代表されるクロマン誘導体などがある。
【化５５】
2004083444.tif 000040
【００９６】
電子注入材料として用いる化合物としては、電子を輸送する能力を持ち、陰極からの電子注入効果、発光層または発光材料に対して、優れた電子輸送効果を有し、発光層で生成した励起子の正孔輸送層への移動を防止し、かつ薄膜形成性に優れた化合物が好ましい。例えば、フルオレノン、アントラキノジメタン、ジフェノキノン、チオピランジオキシド、オキサゾール、オキサジアゾール、トリアゾール、イミダゾール、ペリレンテトラカルボン酸、フレオニリデンメタン、アントロンなどとそれらの誘導体が挙げられるが、これらに限定されるものではない。また、本発明の正孔輸送材料に電子受容性物質を、電子注入材料に電子供与性物質を添加することにより電荷注入性を向上させることもできる。
【００９７】
本発明の有機エレクトロルミネッセンス素子において、さらに効果的な電子注入材料は、金属錯体化合物、含窒素五員環誘導体もしくは含窒素芳香族化合物である。
【化５６】
2004083444.tif 000041
【００９８】
含窒素五員環誘導体の具体例は、オキサゾール誘導体、チアゾール誘導体、オキサジアゾール誘導体、チアジアゾール誘導体もしくはトリアゾール誘導体が好ましい。具体的には、２，５−ビス（１−フェニル）−１，３，４−オキサゾール、２，５−ビス（１−フェニル）−１，３，４−チアゾール、２，５−ビス（１−フェニル）−１，３，４−オキサジアゾール、２，５−ビス（１−ナフチル）−１，３，４−オキサジアゾール、１，４−ビス［２−（５−フェニルオキサジアゾリル）］ベンゼン、１，４−ビス［２−（５−フェニルオキサジアゾリル）−４−ｔｅｒｔ−ブチルベンゼン］、２−（４′−ｔｅｒｔ−ブチルフェニル）−５−（４″−ビフェニル）−１，３，４−オキサジアゾール、２−（４′−ｔｅｒｔ−ブチルフェニル）−５−（４″−ビフェニル）−１，３，４−チアゾール、２，５−ビス（１−ナフチル）−１，３，４−チアゾール、１，４−ビス［２−（５−フェニルチアジアゾリル）］ベンゼン、２−（４′−ｔｅｒｔ−ブチルフェニル）−５−（４″−ビフェニル）−１，３，４−トリアゾール、２，５−ビス（１−ナフチル）−１，３，４−トリアゾール、４−ビス［２−（５−フェニルトリアゾリル）］ベンゼンなどがあるが、これらに限定されるものではない。
【００９９】
含窒素芳香族化合物の具体例は、フェナントロリン誘導体などが好ましい。具体的には、４，７−ジフェニル−１，１０−フェナントロリン、４，７−ジ−ｍ−トリル−１，１０−フェナントロリン、４，７−ジ−ｐ−トリル−１，１０−フェナントロリン、２，９−ジメチル−４，７−ジフェニル−１，１０−フェナントロリン、２，９−ジメチル−４，７−ジ−ｐ−トリル−１，１０−フェナントロリン、２，９−ジメチル−４，７−ジ−ｍ−トリル−１，１０−フェナントロリン、２，９−ジエチル−４，７−ジフェニル−１，１０−フェナントロリン、２，９−ジエチル−４，７−ジ−ｐ−トリル−１，１０−フェナントロリン、２，９−ジエチル−４，７−ジ−ｍ−トリル−１，１０−フェナントロリン、２，９−ジメチル−４，７−ビス（ナフタレン−１−イル）−１，１０−フェナントロリン、２，９−ジメチル−４，７−ビス（ナフタレン−２−イル）−１，１０−フェナントロリン、２，９−ジフェニル−４，７−ジフェニル−１，１０−フェナントロリン、２，９−ジメチル−４，７−ビス（ビフェニレン−４−イル）−１，１０−フェナントロリン、１，４−ジ（１，１０−フェナントロリン−２−イル）ベンゼン、４，４′−ジ（１，１０−フェナントロリン−２−イル）ビフェニル、１，５−ジ（１，１０−フェナントロリン−２−イル）アントラセン、１，３，５−トリ（１，１０−フェナントロリン−２−イル）ベンゼンなどがあるが、これらに限定されるものではない。
【０１００】
金属錯体化合物の具体例としては、Ａｌｑ３として示したトリス（８−キノリナート）アルミニウムのほかに、トリス（２−メチル−８−キノリナート）アルミニウム、トリス（４−メチル−８−キノリナート）アルミニウム、トリス（４−プロピル−８−キノリナート）アルミニウム、トリス（４−ベンジル−８−キノリナート）アルミニウム、ビス（２−メチル−８−キノリナート）（フェノラート）アルミニウム、ビス（２−メチル−８−キノリナート）（ｏ−クレゾラート）アルミニウム、ビス（２−メチル−８−キノリナート）（ｍ−クレゾラート）アルミニウム、ビス（２−メチル−８−キノリナート）（ｐ−クレゾラート）アルミニウム、ビス（２−メチル−８−キノリナート）（ｍ−フェニルフェノラート）アルミニウム、ビス（２−メチル−８−キノリナート）（ｐ−フェニルフェノラート）アルミニウム、ビス（２−メチル−８−キノリナート）（３，５−ジメチルフェノラート）アルミニウム、ビス（２−メチル−８−キノリナート）（１−ナフトラート）アルミニウム、ビス（２−メチル−８−キノリナート）（２−ナフトラート）ガリウム、ビス（２−メチル−８−キノリナート）（ｐ−クレゾラート）ガリウム、ビス（８−キノリナート）亜鉛、ビス（８−キノリナート）銅、ビス（８−キノリナート）マンガンなどが挙げられるが、これらに限定されるものではない。
【０１０１】
本発明の有機エレクトロルミネッセンス素子において、本発明の一般式（１）の化合物のほかに、発光材料、ドーピング材料および電子注入材料の少なくとも１種が同一層に含有されてもよい。また、本発明により得られた有機エレクトロルミネッセンス素子の、温度、湿度、雰囲気などに対する安定性の向上のために、素子の表面に保護層を設けたり、シリコンオイル、樹脂などにより素子全体を保護することも可能である。
【０１０２】
本発明の有機エレクトロルミネッセンス素子は、壁掛けテレビジョンなどのフラットパネルディスプレイや、平面発光体として、複写機やプリンターなどの光源、液晶ディスプレイや計器類、照明器具などの光源、表示板、標識灯などへの応用が考えられ、その工業的価値は非常に大きい。
【０１０３】
【実施例】
以下に合成例、実施例および応用例を挙げて本発明を説明するが、本発明はこれにより何ら限定されるものではない。
【０１０４】
合成例１
１，１，１−トリス［４−（４−ブロモベンジルオキシ）フェニル］エタン（Ａ）の合成
【化５７】
2004083444.tif 000042
１，１，１−トリス（４−ヒドロキシフェニル）エタン　１．５３ｇ（５ｍｍｏｌ）、４−ブロモベンジルブロミド　４．５ｇ（１８ｍｍｏｌ）、炭酸カリウム　２．５ｇ（１８ｍｍｏｌ）のアセトン２０ｍｌ懸濁液を２７時間加熱還流した。反応混合物に水を加えたのち抽出し、有機層を乾燥、濃縮し得られた粗生成物を再結晶で精製することにより、白色粉末の化合物（Ａ）を３．９ｇ得た。
【０１０５】
合成例２
３−ビス［（９，９−ジメチル−９Ｈ−フルオレン−２−イル）アミノ］ベンジルアルコール（Ｂ）の合成
【化５８】
2004083444.tif 000043
Ｊ．Ｏｒｇ．Ｃｈｅｍ．，ｖｏｌ．６５，１１５８（２０００）　に記載の方法を参考にして、３−ブロモ安息香酸エチルとビス（９，９−ジメチル−９Ｈ−フルオレン−２−イル）アミンを反応させ、粗生成物を精製して得られた３−［ビス（９，９−ジメチル−９Ｈ−フルオレン−２−イル）アミノ］安息香酸エチルを水素化リチウムアルミニウムにより還元、精製して、白色粉末の化合物（Ｂ）を得た。化合物の化学構造は赤外吸収スペクトル（ＯＨ吸収、３５５７ｃｍ−１）、ＭＡＳＳスペクトル（ｍ／ｅ　５０７）で同定した。
【０１０６】
実施例１
１，１，１−トリス［４−［４−［ビス（９，９−ジメチル−９Ｈ−フルオレン−２−イル）アミノ］ベンジルオキシ］フェニル］エタン（Ｃ−１）の合成
【化５９】
2004083444.tif 000044
１，１，１−トリス［４−（４−ブロモベンジルオキシ）フェニル］エタン　１．２２ｇ（１．５ｍｍｏｌ）とビス（９，９−ジメチル−９Ｈ−フルオレン−２−イル）アミン　２．１７ｇ（５．４ｍｍｏｌ）、トリス（ジベンジリデンアセトン）ジパラジウム　４１ｍｇ（０．０４５ｍｍｏｌ）、トリ−ｔｅｒｔ−ブチルホスフィン　０．０５ｍｌ（０．１８ｍｍｏｌ）、ｔｅｒｔ−ブトキシナトリウム　０．６１ｇ（６．３ｍｍｏｌ）をテトラヒドロフラン１５ｍｌに懸濁させて４０時間加熱還流した。反応混合物をメタノールに投入し、生成した沈殿物をろ別、減圧乾燥した。粗生成物をシリカゲルカラムクロマトグラフィーで精製して白色粉末１．５０ｇを得た。この化合物の高速液体クロマトグラフィーによる純度は９９％であり、化学構造は、１Ｈ−ＮＭＲスペクトル（図１）［１．４４（ｓ，３６Ｈ，ＣＨ３−），２．０９（ｓ，３Ｈ，ＣＨ３−），５．０３（ｓ，６Ｈ，ＣＨ２−），６．９０〜７．０２（ｍ，６Ｈ，ａｒｏｍａｔｉｃ），７．０２〜７．４７（ｍ，４８Ｈ，ａｒｏｍａｔｉｃ），７．５９〜７．７３（ｍ，１２Ｈ，ａｒｏｍａｔｉｃ）］、赤外吸収スペクトル（Ｃ−Ｏ吸収、１２４４ｃｍ−１）、ＦＡＢ−ＭＡＳＳスペクトル（ｍ／ｅ　１７７５）で化合物（Ｃ−１）と同定した。ＤＳＣによるガラス転移温度は１４８℃であり（図３）、融点は認められないことから非晶性（アモルファス）化合物であることを確認した。この化合物はジクロロエタン溶液により成膜が可能であった。
【０１０７】
実施例２
１，１，１−トリス［４−［３−［ビス（９，９−ジメチル−９Ｈ−フルオレン−２−イル）アミノ］ベンジルオキシ］フェニル］エタン（Ｃ−２）の合成
【化６０】
2004083444.tif 000045
１，１，１−トリス（４−ヒドロキシフェニル）エタン　０．３１ｇ（１ｍｍｏｌ）と３−［ビス（９，９−ジメチル−９Ｈ−フルオレン−２−イル）アミノ］ベンジルアルコール　２．０６ｇ（４ｍｍｏｌ）とをトリフェニルホスフィン１．０５ｇ（４ｍｍｏｌ）のテトラヒドロフラン　１０ｍｌ溶液にアゾジカルボン酸エチル　０．７ｍｌ（４ｍｍｏｌ）のテトラヒドロフラン　５ｍｌ溶液を滴下して、室温で２時間撹拌した。反応混合物を減圧濃縮したのちに得られた粗生成物をシリカゲルカラムクロマトグラフィーで精製して白色粉末０．８５ｇを得た。この化合物の高速液体クロマトグラフィーによる純度は９９％以上であり、化学構造は、１Ｈ−ＮＭＲスペクトル［１．４３（ｓ，３６Ｈ，ＣＨ３−），２．１１（ｓ，３Ｈ，ＣＨ３−），４．９５（ｓ，６Ｈ，ＣＨ２−），６．７９〜６．８８（ｍ，６Ｈ，ａｒｏｍａｔｉｃ），６．９４〜７．０４（ｍ，６Ｈ，ａｒｏｍａｔｉｃ），７．０４〜７．４７（ｍ，４２Ｈ，ａｒｏｍａｔｉｃ），７．５７〜７．７１（ｍ，１２Ｈ，ａｒｏｍａｔｉｃ）］、赤外吸収スペクトル（Ｃ−Ｏ吸収、１２４４ｃｍ−１）、ＦＡＢ−ＭＡＳＳスペクトル（ｍ／ｅ　１７７５）で化合物（Ｃ−２）と同定した。ＤＳＣによるガラス転移温度は１５９℃であり、融点は認められず、非晶性化合物であることが確認された。また、この化合物はジクロロエタン溶液により成膜が可能であった。
【０１０８】
実施例３
１，１，１−トリス［４−［７−［ビス（９，９−ジメチル−９Ｈ−フルオレン−２−イル）アミノ］−（９，９−ジメチル−９Ｈ−フルオレン−２−イル）メトキシ］フェニル］エタン（Ｃ−３）の合成
【化６１】
2004083444.tif 000046
１，１，１−トリス（４−ヒドロキシフェニル）エタン　０．２３ｇ（０．７５ｍｍｏｌ）と７−［ビス（９，９−ジメチル−９Ｈ−フルオレン−２−イル）アミノ］−（９，９−ジメチル−９Ｈ−フルオレン−２−イル）メタノール　１．６８ｇ（２．７ｍｍｏｌ）とを実施例２と同様の条件で反応、精製して白色粉末０．９２ｇを得た。この化合物の高速液体クロマトグラフィーによる純度は９９％以上であり、化学構造は、１Ｈ−ＮＭＲスペクトル［１．４４（ｓ，５４Ｈ，ＣＨ３−），２．２１（ｓ，３Ｈ，ＣＨ３−），５．０３（ｓ，６Ｈ，ＣＨ２−），６．９０〜７．５０（ｍ，５４Ｈ，ａｒｏｍａｔｉｃ），７．５８〜７．７５（ｍ，１８Ｈ，ａｒｏｍａｔｉｃ）］，赤外吸収スペクトル（Ｃ−Ｏ吸収、１２４５ｃｍ−１）、ＦＡＢ−ＭＡＳＳスペクトル（ｍ／ｅ　２１２２）で化合物（Ｃ−３）と同定した。ＤＳＣによるガラス転移温度は１４６℃であり、融点は認められず、非晶性化合物であることを確認した。この化合物はジクロロエタン溶液により成膜が可能であった。
【０１０９】
実施例４
１，１，１−トリス［４−［４−［（９，９−ジメチル−９Ｈ−フルオレン−２−イル）フェニルアミノ］ベンジルオキシ］フェニル］エタン（Ｃ−４）の合成
【化６２】
2004083444.tif 000047
１，１，１−トリス［４−（４−ブロモベンジルオキシ）フェニル］エタン　１．２２ｇ（１．５ｍｍｏｌ）と（９，９−ジメチル−９Ｈ−フルオレン−２−イル）フェニルアミン　１．５４ｇ（５．４ｍｍｏｌ）とを実施例１と同様の条件で反応、精製して白色粉末１．６７ｇを得た。この化合物の高速液体クロマトグラフィーによる純度は９７％であり、化学構造は、１Ｈ−ＮＭＲスペクトル［１．４４（ｓ，５４Ｈ，ＣＨ３−），２．２１（ｓ，３Ｈ，ＣＨ２−），６．９０〜７．５０（ｍ，５４Ｈ，ａｒｏｍａｔｉｃ），７．５８〜７．７５（ｍ，１８Ｈ，ａｒｏｍａｔｉｃ）］，赤外吸収スペクトル（Ｃ−Ｏ吸収、１２４２ｃｍ−１）、ＦＡＢ−ＭＡＳＳスペクトル（ｍ／ｅ　１４２５）で（Ｃ−４）と同定した。ガラス転移温度は１０２℃であり、融点は認められず、非晶性化合物であると確認できた。この化合物はジクロロエタン溶液により成膜が可能であった。
【０１１０】
実施例５
１，１，１−トリス［４−［４−［（９，９−ジメチル−９Ｈ−フルオレン−２−イル）（１−ナフチル）アミノ］ベンジルオキシ］フェニル］エタン（Ｃ−５）の合成
【化６３】
2004083444.tif 000048
１，１，１−トリス［４−（４−ブロモベンジルオキシ）フェニル］エタン　１．２２ｇ（１．５ｍｍｏｌ）と（９，９−ジメチル−９Ｈ−フルオレン−２−イル）（１−ナフチル）アミン　１．８１ｇ（５．４ｍｍｏｌ）とを実施例１と同様の方法で反応、精製して白色粉末１．０４ｇを得た。この化合物の高速液体クロマトグラフィーによる純度は９９％であり、化学構造は、１Ｈ−ＮＭＲスペクトル［１．４１（ｓ，１８Ｈ，ＣＨ３−），２．１５（ｓ，３Ｈ，ＣＨ３−），４．９６（ｓ，６Ｈ，ＣＨ２−），６．８７〜７．１２（ｍ，２１Ｈ，ａｒｏｍａｔｉｃ），７．１６〜７．６８（ｍ，３６Ｈ，ａｒｏｍａｔｉｃ），７．８１（ｄ，３Ｈ，Ｊ＝８Ｈｚ，ａｒｏｍａｔｉｃ），７．９２（ｄ，３Ｈ，Ｊ＝９Ｈｚ，ａｒｏｍａｔｉｃ），７．９７（ｄ，３Ｈ，Ｊ＝９Ｈｚ，ａｒｏｍａｔｉｃ）］、赤外吸収スペクトル（Ｃ−Ｏ吸収、１２４４ｃｍ−１）、ＦＡＢ−ＭＡＳＳスペクトル（ｍ／ｅ　１５７５）で化合物（Ｃ−５）と同定した。ガラス転移温度は１３７℃であり、融点は認められず、非晶性化合物であることが確認された。また、この化合物はジクロロエタン溶液により成膜が可能であった。
【０１１１】
実施例６
１，１，１−トリス｛４−［４−［（９−アントリル）フェニルアミノ］ベンジルオキシ］フェニル｝エタン（Ｃ−６）の合成
【化６４】
2004083444.tif 000049
１，１，１−トリス［４−（４−ブロモベンジルオキシ）フェニル］エタン　１．４２ｇ（１．７４ｍｍｏｌ）と（９−アントリル）フェニルアミン　１．６９ｇ（６．３ｍｍｏｌ）とを実施例１と同様の方法で反応、精製して白色粉末１．６４ｇを得た。この化合物の高速液体クロマトグラフィーによる純度は９９％以上であり、化学構造は１Ｈ−ＮＭＲスペクトル［２．０７（ｓ，３Ｈ，ＣＨ３−），４．８５（ｓ，６Ｈ，ＣＨ２−），６．７８〜７．４６（ｍ，５１Ｈ，ａｒｏｍａｔｉｃ），８．０１〜８．１１（ｍ，１２Ｈ，ａｒｏｍａｔｉｃ），８．４９（ｓ，３Ｈ，ａｒｏｍａｔｉｃ）］、赤外吸収スペクトル（Ｃ−Ｏ吸収、１２２７ｃｍ−１）、ＦＡＢ−ＭＡＳＳスペクトル（ｍ／ｅ　１３７７）で化合物（Ｃ−６）と同定した。ＤＳＣによるガラス転移温度は１３２℃であり、融点は認められず、非晶性化合物であることが確認された。また、この化合物はジクロロエタン溶液により成膜が可能であった。
【０１１２】
実施例７
１，１，１−トリス［４−［３−［（１−ナフチル）フェニルアミノ］ベンジルオキシ］フェニル］エタン（Ｃ−７）の合成
【化６５】
2004083444.tif 000050
実施例２と同様に、１，１，１−トリス（４−ヒドロキシフェニル）エタン　０．６１ｇ（２ｍｍｏｌ）と３−［（１−ナフチル）フェニルアミノ］ベンジルアルコール　２．６０ｇ（８ｍｍｏｌ）を実施例２と同様の方法で反応、精製して白色粉末１．８６ｇを得た。この化合物の高速液体クロマトグラフィーによる純度は９８％であり、化学構造は、１Ｈ−ＮＭＲスペクトル［２．０８（ｓ，３Ｈ，ＣＨ３−），４．８６（ｓ，６Ｈ，ＣＨ２−），６．６６〜６．７９（ｍ，６Ｈ，ａｒｏｍａｔｉｃ），６．８８〜７．２１（ｍ，３３Ｈ，ａｒｏｍａｔｉｃ），７．２７〜７．４７（ｍ，１２Ｈ，ａｒｏｍａｔｉｃ），７．７５（ｄ，３Ｈ，Ｊ＝８Ｈｚ，ａｒｏｍａｔｉｃ），７．８６（ｄ，３Ｈ，Ｊ＝７Ｈｚ，ａｒｏｍａｔｉｃ），７．９１（ｄ，３Ｈ，Ｊ＝９Ｈｚ，ａｒｏｍａｔｉｃ）］、赤外吸収スペクトル（Ｃ−Ｏ吸収、１２４５ｃｍ−１）、ＦＡＢ−ＭＡＳＳスペクトル（ｍ／ｅ　１２２７）で化合物（Ｃ−７）と同定した。ガラス転移温度は９５℃、融点は認められず、非晶性化合物であることが確認された。この化合物はジクロロエタン溶液により成膜が可能であった。
【０１１３】
実施例８
１，１，１−トリス［４−［３−（カルバゾール−９−イル）ベンジルオキシ］フェニル］エタン（Ｃ−８）の合成
【化６６】
2004083444.tif 000051
１，１，１−トリス（４−ヒドロキシフェニル）エタン　０．６１ｇ（２ｍｍｏｌ）と３−（カルバゾール−９−イル）ベンジルアルコール　２．１９ｇ（８ｍｍｏｌ）とを実施例２と同様の条件で反応、精製して１，１，１−トリス［４−［３−（カルバゾール−９−イル）ベンジルオキシ］フェニル］エタン　１．７４ｇを得た。この化合物の高速液体クロマトグラフィーによる純度は９８％であり、化学構造は、１Ｈ−ＮＭＲスペクトル［２．１１（ｓ，３Ｈ，ＣＨ３−），５．１４（ｓ，６Ｈ，ＣＨ２−），６．８３〜６．９０（ｍ，６Ｈ，ａｒｏｍａｔｉｃ），６．９８〜７．０６（ｍ，６Ｈ，ａｒｏｍａｔｉｃ），７．１４〜７．６６（ｍ，３０Ｈ，ａｒｏｍａｔｉｃ），８．０９〜８．１６（ｍ，６Ｈ，ａｒｏｍａｔｉｃ）］、赤外吸収スペクトル（Ｃ−Ｏ吸収、１２２９ｃｍ−１）、ＦＡＢ−ＭＡＳＳスペクトル（ｍ／ｅ　１０７１）で化合物（Ｃ−８）と同定した。ガラス転移温度は９２℃であり、融点は認められず、非晶性化合物であることが確認された。この化合物はジクロロエタン溶液により成膜が可能であった。
【０１１４】
合成例３
α，α，α′−トリス［４−（４−ブロモベンジルオキシ）フェニル］−１−エチル−４−イソプロピルベンゼン（Ｄ）の合成
【化６７】
2004083444.tif 000052
α，α，α′−トリス（４−ヒドロキシフェニル）−１−エチル−４−イソプロピルベンゼンと４−ブロモベンジルブロミドを用いて化合物（Ａ）の合成と同様の条件で反応、精製し、白色粉末の化合物（Ｄ）を得た。
【０１１５】
実施例９
α，α，α′−トリス［４−［４−［ビス（９，９−ジメチル−９Ｈ−フルオレン−２−イル）アミノ］ベンジルオキシ］フェニル］−１−エチル−４−イソプロピルベンゼン（Ｅ−１）の合成
【化６８】
2004083444.tif 000053
α，α，α′−トリス［４−（４−ブロモベンジルオキシ）フェニル］−１−エチル−４−イソプロピルベンゼン　１．４０ｇ（１．５ｍｍｏｌ）とビス（９，９−ジメチルフルオレン−２−イル）アミン　２．１７ｇ（５．４ｍｍｏｌ）とを実施例１と同様の方法で反応、精製して白色粉末２．０５ｇを得た。この化合物の高速液体クロマトグラフィーによる純度は９５％であり、化学構造は、１Ｈ−ＮＭＲスペクトル（図２）［１．４０（ｓ，３６Ｈ，ＣＨ３−），１．６７（ｓ，６Ｈ，ＣＨ３−），２．１３（ｓ，３Ｈ，ＣＨ３−），４．９８（ｓ，６Ｈ，ＣＨ２−），６．８５〜７．４６（ｍ，５８Ｈ，ａｒｏｍａｔｉｃ），７．５８（ｄ，６Ｈ，Ｊ＝８Ｈｚ，ａｒｏｍａｔｉｃ），７．６４（ｄ，６Ｈ，Ｊ＝８Ｈｚ，ａｒｏｍａｔｉｃ）］、赤外吸収スペクトル（Ｃ−Ｏ吸収、１２４４ｃｍ−１）、ＦＡＢ−ＭＡＳＳスペクトル（ｍ／ｅ　１８９１）で化合物（Ｅ−１）と同定した。ＤＳＣ（図４）によるガラス転移温度は１４５℃であり、融点は認められず、非晶性化合物であることが確認された。また、この化合物はジクロロエタン溶液により成膜が可能であった。
【０１１６】
実施例１０
α，α，α′−トリス［４−［４−［ビス（９，９−ジメチル−９Ｈ−フルオレン−２−イル）アミノ］ベンジルオキシ］フェニル］−１−エチル−４−イソプロピルベンゼン（Ｅ−２）の合成
【化６９】
2004083444.tif 000054
α，α，α′−トリス（４−ヒドロキシフェニル）−１−エチル−４−イソプロピルベンゼン　０．４２ｇ（１ｍｍｏｌ）と３−ビス（９，９−ジメチル−９Ｈ−フルオレン−２−イル）アミノベンジルアルコール　２．０３ｇ（４ｍｍｏｌ）とを実施例２と同様の条件で反応、精製して白色粉末１．０８ｇを得た。この化合物の高速液体クロマトグラフィーによる純度は９９％以上であり、化学構造は、１Ｈ−ＮＭＲスペクトル［１．４６（ｓ，３６Ｈ，ＣＨ３−），１．６８（ｓ，６Ｈ，ＣＨ３−），２．１４（ｓ，３Ｈ，ＣＨ３−），４．９７（ｓ，６Ｈ，ＣＨ２−），６．８０〜６．９１（ｍ，６Ｈ，ａｒｏｍａｔｉｃ），６．９１〜７．０４（ｍ，６Ｈ，ａｒｏｍａｔｉｃ），７．０５〜７．４７（ｍ，４６Ｈ，ａｒｏｍａｔｉｃ），７．６３（ｄ，６Ｈ，Ｊ＝８Ｈｚ，ａｒｏｍａｔｉｃ），７．６９（ｄ，６Ｈ，Ｊ＝７Ｈｚ，ａｒｏｍａｔｉｃ）］、赤外吸収スペクトル（Ｃ−Ｏ吸収　１２２６ｃｍ−１）、ＦＡＢ−ＭＡＳＳスペクトル（ｍ／ｅ１５４３）で化合物（Ｅ−２）と同定した。ＤＳＣによるガラス転移温度は１２５℃であり、融点は認められず、非晶性化合物であることが確認された。また、この化合物はジクロロエタン溶液により成膜が可能であった。
【０１１７】
実施例１１
α，α，α′−トリス［４−［４−［（９，９−ジメチル−９Ｈ−フルオレン−２−イル）（１−ナフチル）アミノ］ベンジルオキシ］フェニル］−１−エチル−４−イソプロピルベンゼン（Ｅ−３）の合成
【化７０】
2004083444.tif 000055
α，α，α′−トリス［４−（４−ブロモベンジルオキシ）フェニル］−１−エチル−４−イソプロピルベンゼン　１．４０ｇ（１．５ｍｍｏｌ）と（９，９−ジメチル−９Ｈ−フルオレン−２−イル）（１−ナフチル）アミン　１．８１ｇ（５．４ｍｍｏｌ）とを実施例１と同様の条件で反応、精製して白色粉末１．９１ｇを得た。この化合物の高速液体クロマトグラフィーによる純度は９５％であり、化学構造は、１Ｈ−ＮＭＲスペクトル［１．３７（ｓ，１８Ｈ，ＣＨ３−），１．６４（ｓ，６Ｈ，ＣＨ３−），２．１０（ｓ，３Ｈ，ＣＨ３−），４．９２（ｓ，６Ｈ，ＣＨ２−），６．８４〜７．６３（ｍ，６１Ｈ，ａｒｏｍａｔｉｃ），７．７７（ｄ，３Ｈ，Ｊ＝８Ｈｚ，ａｒｏｍａｔｉｃ），７．８８（ｄ，３Ｈ，Ｊ＝８Ｈｚ，ａｒｏｍａｔｉｃ），７．９４（ｄ，３Ｈ，Ｊ＝９Ｈｚ）］、赤外吸収スペクトル（Ｃ−Ｏ吸収、１２４２ｃｍ−１）、ＦＡＢ−ＭＡＳＳスペクトル（ｍ／ｅ　１６９３）で化合物（Ｅ−３）と同定した。ガラス転移温度は１２７℃であり、融点は認められず、非晶性化合物であることが確認された。この化合物はジクロロエタン溶液により成膜が可能であった。
【０１１８】
実施例１２
α，α，α′−トリス［４−［４−［（９−アントリル）フェニルアミノ］ベンジルオキシ］フェニル］−１−エチル−４−イソプロピルベンゼン（Ｅ−４）の合成
【化７１】
2004083444.tif 000056
α，α，α′−トリス（４−ヒドロキシフェニル）−１−エチル−４−イソプロピルベンゼン　０．６４ｇ（２ｍｍｏｌ）と３−［（９−アントリル）フェニルアミノ］ベンジルアルコール　２．２５ｇ（６ｍｍｏｌ）とを実施例２と同様の方法で反応、精製して白色粉末１．３０ｇを得た。この化合物の高速液体クロマトグラフィーによる純度は９９％以上であり、化学構造は、１Ｈ−ＮＭＲスペクトル［１．６２（ｓ，６Ｈ，ＣＨ３−），２．０６（ｓ，３Ｈ，ＣＨ３−），４．８１（ｓ，６Ｈ，ＣＨ２−），６．６８〜７．４１（ｍ，５５Ｈ，ａｒｏｍａｔｉｃ），８．０１〜８．１０（ｍ，１２Ｈ，ａｒｏｍａｔｉｃ），８．４７（ｓ，３Ｈ，ａｒｏｍａｔｉｃ）］、赤外吸収スペクトル（Ｃ−Ｏ吸収、１２４４ｃｍ−１）、ＦＡＢ−ＭＡＳＳスペクトル（ｍ／ｅ　１４９５）で化合物（Ｅ−４）と同定した。ガラス転移温度は１０８℃であり、融点は認められず非晶性化合物であると確認できた。この化合物はジクロロエタン溶液により成膜が可能であった。
【０１１９】
実施例１３
４，４′−［［３−［４−［ビス（９，９−ジメチル−９Ｈ−フルオレン−２−イル）アミノ］ベンジルオキシ］フェニル］メチレン］ビス［４−［４−［（９，９−ジメチル−９Ｈ−フルオレン−２−イル）アミノ］ベンジルオキシ］２，６−ジメチルベンゼン］（Ｅ−５）の合成
【化７２】
2004083444.tif 000057
合成例１に示した（Ａ）の合成と同様の方法で４，４′−［（３−ヒドロキシ−フェニル）メチレン］ビス（２，６−ジメチルフェノール）を用いて合成した４，４′−［［３−（４−ブロモベンジルオキシ）フェニル］メチレン］ビス［（４−ブロモベンジルオキシ）−２，６−ジメチルベンゼン］　１．２７ｇ（１．５ｍｍｏｌ）とビス（９，９−ジメチル−９Ｈ−フルオレン−２−イル）アミン　２．１７ｇ（５．４ｍｍｏｌ）を、実施例１と同様の方法で反応、精製し、白色粉末１．４０ｇを得た。高速液体クロマトグラフィーによるこの化合物の純度は９９％であり、化学構造は、１Ｈ−ＮＭＲスペクトル［１．４４（ｓ，３６Ｈ，ＣＨ３−），２．２０（ｓ，１２Ｈ，ＣＨ３−），１．４４（ｓ，３６Ｈ，ＣＨ３−），２．２０（ｓ，１２Ｈ，ＣＨ３−），５．０３（ｓ，６Ｈ，ＣＨ２−），５．３０（ｓ，１Ｈ，ＣＨ−），６．９２〜７．０６（ｍ，７Ｈ，ａｒｏｍａｔｉｃ），７．０８〜７．４５（ｍ，４２Ｈ，ａｒｏｍａｔｉｃ），７．５５〜７．７８（ｍ，１３Ｈ，ａｒｏｍａｔｉｃ）］、赤外吸収スペクトル（Ｃ−Ｏ吸収、１２４４ｃｍ−１）、ＦＡＢ−ＭＡＳＳスペクトル（ｍ／ｅ　１８１５）で化合物（Ｅ−５）と同定した。ＤＳＣによるガラス転移温度は１１２℃であり、融点は認められず、非晶性の化合物であることを確認した。この化合物はジクロロエタン溶液により成膜が可能であった。
【０１２０】
応用例１
厚さ１５０ｎｍのＩＴＯ透明電極を有する２５ｍｍ×２５ｍｍサイズのガラス基板をアセトン、中性洗剤、イソプロパノールを用いてそれぞれの順に超音波洗浄をした。さらに、イソプロパノール中で煮沸したあと、ＵＶ／オゾン洗浄したものを透明導電性支持基板として使用した。先ず、前記実施例１の化合物（Ｃ−１）を１，２−ジクロロエタンに溶解（濃度：０．０１１ｇ／ｍｌ）し、スピンコート液を調製した。この溶液を用いて透明導電性支持基板上にスピンコート（回転数：１，５００ｒｐｍ）したあと、減圧乾燥して厚さ４５ｎｍの有機薄膜層を作製し正孔輸送層とした。次に、この薄膜上に電子注入層としてＡｌｑ３を蒸着して５０ｎｍ積層させた。さらに、その上に陰極として、マグネシウムと銀（重量比、１０：１）を２００ｎｍの厚さに共蒸着した。作製した有機エレクトロルミネッセンス素子は、図６に示す二層型の構成であり、８Ｖの直流電圧を印加すると初期輝度２９５０ｃｄ／ｍ２のＡｌｑ３からの緑色発光が確認された。発光効率は２．５ｃｄ／Ａであり、また、最大輝度は印加電圧１１．０Ｖで２２４０５ｃｄ／ｍ２であった。
【０１２１】
応用例２〜１５
応用例１において、正孔輸送層の形成に際して実施例１で得られた化合物（Ｃ−１）を用いる代わりに、それぞれ表１に示した化合物を使用した以外は、応用例１に記載の方法で有機エレクトロルミネッセンス素子を作製した。いずれの素子においても緑色発光が確認された。
【０１２２】
【表１】
2004083444.tif 000058
【０１２３】
応用例１６
前記応用例１と同様に処理した透明導電性支持基板を使用した。前記実施例１の化合物（Ｃ−１）と青色系蛍光色素であるＤＰＡ（モル比　１００：１）を１，２−ジクロロエタンに溶解（濃度：０．０１１ｇ／ｍｌ）し、この溶液を用いて透明導電性支持基板上にスピンコート（回転数　１５００ｒｐｍ）したあと、減圧乾燥して厚さ４５ｎｍの有機薄膜層を形成し正孔輸送層兼発光層とした。次に、この薄膜上に電子注入層としてＢＰｈｅｎを蒸着して５０ｎｍ積層させた。
更に、その上に陰極として、マグネシウムと銀（重量比　１０：１）を２００ｎｍの厚さに共蒸着した。作製した有機エレクトロルミネッセンス素子は、図７に示す二層型の構成であり、この素子に８Ｖの直流電圧を印加すると初期輝度９８ｃｄ／ｍ２の青色発光が確認され、発光効率は０．２ｃｄ／Ａであった。また、最大輝度は印加電圧１２．０Ｖで３０５９ｃｄ／ｍ２であった。
【０１２４】
応用例１７
前記応用例１と同様にして、透明導電性支持基板上に実施例２の化合物（Ｃ−２）の有機薄膜層（膜厚４０ｎｍ）を作製し、正孔輸送層とした。次に、この薄膜上に発光層として、Ａｌｑ３と赤色系発光色素であるＤＣＭを厚さ３０ｎｍに共蒸着（モル比，１００：５）し、さらに電子注入層としてＡｌｑ３を２０ｎｍの厚さに蒸着した。最後に陰極として、マグネシウムと銀（重量比，１０：１）を２００ｎｍの厚さに共蒸着した。この素子は、図８に示す三層型の構成であり、８Ｖの直流電圧を印加すると初期輝度３７８ｃｄ／ｍ２の橙色発光が確認され、発光効率は０．９ｃｄ／Ａであった。また、最高輝度は印加電圧１３．０Ｖで４５８９ｃｄ／ｍ２であった。
【０１２５】
応用例１８
応用例１７において、実施例２の化合物（Ｃ−２）を用いた代わりに、実施例９の化合物（Ｅ−１）を用いた以外は、応用例１７に記載の方法で有機エレクトロルミネッセンス素子を作製した。この素子は、８Ｖの直流電圧を印加すると初期輝度４５２ｃｄ／ｍ２の橙色発光が確認され、発光効率は０．８ｃｄ／Ａであった。また、最高輝度は印加電圧１２．５Ｖで３９６７ｃｄ／ｍ２であった。
【０１２６】
応用例１９
応用例１７において、実施例２の化合物（Ｃ−２）を用いた正孔輸送層にＡｌｑ３とＤＣＭを共蒸着させる代わりに、実施例１の化合物（Ｃ−１）を用いた正孔輸送層にＡｌｑ３とルブレンを厚さ３０ｎｍに共蒸着（モル比　１００：５）させた以外は、応用例１７に記載の方法で有機エレクトロルミネッセンス素子を作製した。この素子は、図８に示す三層型の構成であり、８Ｖの直流電圧を印加すると初期輝度１８６７ｃｄ／ｍ２の黄色発光が確認され、発光効率は３．０ｃｄ／Ａであった。また、最高輝度は印加電圧１２．０Ｖで６８０９ｃｄ／ｍ２であった。
【０１２７】
応用例２０
応用例１７において、実施例２の化合物（Ｃ−２）を用いた正孔輸送層にＡｌｑ３とＤＣＭを共蒸着させる代りに、実施例１０の化合物（Ｅ−２）を用いた正孔輸送層にＡｌｑ３とルブレンを厚さ３０ｍｍに共蒸着（Ａｌｑ３とルブレンのモル比　１００：５）させた以外は、応用例１７に記載の方法で有機エレクトロルミネッセンス素子を作製した。この素子は、８Ｖの直流電圧を印加すると初期輝度２０６２ｃｄ／ｍ２の黄色発光が確認され、発光効率は４．３ｃｄ／Ａであった。また、最高輝度は印加電圧１２．０Ｖで５４８０ｃｄ／ｍ２であった。
【０１２８】
【発明の効果】
（１）本発明により、分子中に少なくとも１個のアリールアミノ基がアリールメチレンオキシ基によってポリフェノール骨格に結合された新規なポリフェノール誘導体、その製造方法、それよりなる正孔輸送材料および／または発光
材料、およびそれを用いた有機エレクトロルミネッセンス素子が提供でき
た。
（２）本発明の化合物は、有機エレクトロルミネッセンス素子の正孔輸送材料および／または発光材料として有用であり、かつ常温固体であってガラス転位温度が高く、また、結晶融点が認められない完全なアモルファス（非晶質）の化合物であるので再結晶化および凝集現象が起きにくく、これを用いた有機エレクトロルミネッセンス素子において安定な正孔輸送性能および／また
は発光性能を発揮する。
（３）高分子化合物は、溶剤溶液の形で塗膜を形成できるため、通常の有機化合物が蒸着による方法でしか成膜できないのに比べて、本発明化合物は成膜形
成効率が高い。
【図面の簡単な説明】
【図１】本発明実施例１で得られた１，１，１−トリス［４−［４−［ビス（９，９−ジメチル−９Ｈ−フルオレン−２−イル）アミノ］ベンジルオキシ］フェニル］エタンの１Ｈ−ＮＭＲスペクトルを示す。
【図２】本発明実施例９で得られたα，α，α′−トリス［４−［４−［ビス（９，９−ジメチル−９Ｈ−フルオレン−２−イル）アミノ］ベンジルオキシ］フェニル］−１−エチル−４−イソプロピルベンゼンの１Ｈ−ＮＭＲスペクトルを示す。
【図３】本発明実施例１で得られた１，１，１−トリス［４−［４−［ビス（９，９−ジメチル−９Ｈ−フルオレン−２−イル）アミノ］ベンジルオキシ］フェニル］エタンのＤＳＣサーモグラムを示す。
【図４】本発明実施例９で得られたα，α，α′−トリス［４−［４−［ビス（９，９−ジメチル−９Ｈ−フルオレン−２−イル）アミノ］ベンジルオキシ］フェニル］−１−エチル−４−イソプロピルベンゼンのＤＳＣサーモグラムを示す。
【図５】有機エレクトロルミネッセンス素子の一構成例（一層型）（ｉ）を示す図である。
【図６】有機エレクトロルミネッセンス素子の一構成例（二層型）（ｉｉ）を示す図である。
【図７】有機エレクトロルミネッセンス素子の一構成例（二層型）（ｉｉｉ）を示す図である。
【図８】有機エレクトロルミネッセンス素子の一構成例（三層型）（ｉｖ）を示す図である。
【符号の説明】
１　基板
２　陽極
３　正孔輸送層（本発明化合物）
３ａ　正孔輸送材料（本発明化合物）
４　発光層
４ａ　発光材料
５　電子注入層
５ａ　電子注入材料
６　陰極
【図１】
2004083444.tif 000077
【図２】
2004083444.tif 000078
【図３】
2004083444.tif 000079
【図４】
2004083444.tif 000080
【図５】
2004083444.tif 000081
【図６】
2004083444.tif 000082
【図７】
2004083444.tif 000083
【図８】
2004083444.tif 000084